(57)【要約】  本発明は、分岐ポリエチレンの含有量ａ：０＜ａ≦１００部であり、ＥＰＭ及びＥＰＤＭの含有量ｂ：０≦ｂ＜１００部であるゴムマトリックスと、架橋剤１．５〜１０部、補強充填剤３０〜２００部、可塑剤５〜２５０部を含む必須成分と、を含むゴム組成物及びその加工方法、該ゴム組成物を用いた老化防止製品及び製造方法を開示する。その有益な効果は、そのゴム組成物は良好な加工特性を有し、老化防止性および圧縮永久歪み耐性が高く要求されるゴム製品を製造するために使用できることである。【特許請求の範囲】
【請求項１】
重量部で、分岐ポリエチレンの含有量ａ：０＜ａ≦１００部であり、ＥＰＲの含有量ｂ：０≦ｂ＜１００部であるゴムマトリックスと、ゴムマトリックス１００重量部に対して、架橋剤１．５〜１０部、補強充填剤３０〜２００部、可塑剤５〜２５０部を含む必須成分と、を含むゴム組成物であって、分岐ポリエチレンは、エチレンホモポリマーを含み、分岐度が５０分岐／１０００炭素以上、重量平均分子量が５万以上、ムーニー粘度ＭＬ（１＋４）１２５℃が２以上であることを特徴とするゴム組成物。
【請求項２】
前記ゴムマトリックス１００重量部のうち、エチレンホモポリマーであって、分岐度が６０〜１３０分岐／１０００炭素、重量平均分子量が６．６万〜５１．８万、ムーニー粘度ＭＬ（１＋４）１２５℃が６〜１０２であることを特徴とする分岐ポリエチレンの含有量ａ：１０≦ａ≦１００部であり、ＥＰＭとＥＰＤＭの含有量ｂ：０≦ｂ≦９０部であることを特徴とする請求項１に記載のゴム組成物。
【請求項３】
重量部で、分岐ポリエチレン１００重量部を含むゴムマトリックスと、ゴムマトリックス１００重量部に対して、架橋剤１．５〜１０部、補強充填剤３０〜２００部、可塑剤８〜１５０部を含む必須成分と、を含むことを特徴とする請求項１に記載のゴム組成物。
【請求項４】
前記架橋剤は、過酸化物架橋剤および硫黄の少なくとも一つを含み、過酸化物架橋剤は、ジ−ｔｅｒｔ−ブチルパーオキサイド、ジクミルパーオキサイド、ｔｅｒｔ−ブチルクミルパーオキサイド、１，１−ジ−ｔｅｒｔ−ブチルパーオキシ−３，３，５−トリメチルシクロヘキサン、２，５−ジメチル−２，５−ジ（ｔｅｒｔ−ブチルパーオキシ）ヘキサン、２，５−ジメチル−２，５−ジ（ｔｅｒｔ−ブチルパーオキシ）ヘキシン−３、ビス（ｔｅｒｔ−ブチルパーオキシイソプロピル）ベンゼン、２，５−ジメチル−２，５−ジ（ベンゾイルパーオキシ）ヘキサン、ｔｅｒｔ−ブチルパーオキシベンゾエート、ｔｅｒｔ−ブチルパーオキシ−２−エチルヘキシルカーボネートの少なくとも一つを含むことを特徴とする請求項１に記載のゴム組成物。
【請求項５】
前記補強充填剤が、カーボンブラック、シリカ、炭酸カルシウム、タルク粉、焼成クレー、ケイ酸マグネシウム、炭酸マグネシウムの少なくとも一つを含むことを特徴とする請求項１に記載のゴム組成物。
【請求項６】
前記可塑剤は、パインタール油、モーター油、ナフテン油、パラフィン油、クマロン、ＲＸ−８０、ステアリン酸、パラフィン、液体ポリイソブチレンの少なくとも一つを含むことを特徴とする請求項１に記載のゴム組成物。
【請求項７】
ゴムマトリックス１００重量部に対して、架橋助剤０．２〜１０部、安定剤０．５〜３部、金属酸化物２〜１５部、加硫促進剤０〜３部を含む補助成分をさらに含むことを特徴とする請求項１に記載のゴム組成物。
【請求項８】
前記架橋助剤は、トリアリルシアヌレート、トリアリルイソシアヌレート、エチレングリコールジメタクリレート、トリエチレングリコールジメタクリレート、トリアリルトリメリテート、トリメチロールプロパントリメタクリレート、Ｎ，Ｎ’−ｍ−フェニレンビスマレイミド、Ｎ，Ｎ’−ビスフルフリリデンアセトン、１，２−ポリブタジエン、ｐ−キノンジオキシム、硫黄および不飽和カルボン酸金属塩の少なくとも一つを含むことを特徴とする請求項７に記載のゴム組成物。
【請求項９】
前記金属酸化物は、酸化亜鉛、酸化マグネシウム、酸化カルシウム、一酸化鉛、四酸化三鉛の少なくとも一つであることを特徴とする請求項７に記載のゴム組成物。
【請求項１０】
前記安定剤は、２，２，４−トリメチル−１，２−ジヒドロキノリンポリマー、６−エトキシ−２，２，４−トリメチル−１，２−ジヒドロキノリン、２−メルカプトベンズイミダゾールの少なくとも一つを含むことを特徴とする請求項７に記載のゴム組成物。
【請求項１１】
前記加硫促進剤は、２−チオールベンゾチアゾール、ジベンゾチアゾールジスルフィド、テトラメチルチウラムモノスルフィド、テトラメチルチウラムジスルフィド、テトラエチルチウラムジスルフィド、Ｎ−シクロヘキシル−２−ベンゾチアジルスルフェンアミド、Ｎ，Ｎ−ジシクロヘキシル−２−ベンゾチアジルスルフェンアミド、ビスマレイミド、エチレンチオ尿素の少なくとも一つを含むことを特徴とする請求項７に記載のゴム組成物。
【請求項１２】
（１）密閉式混練機の温度と回転子の回転数を設定し、ゴム組成物中の架橋系以外の成分を順次に密閉式混練機に投入して混練した後、架橋系を添加し、混練後にゴムを排出させ、混練ゴムをオープンロールで薄通ししてシートとして取り出し、放置する工程であって、架橋系は架橋剤を含み、架橋助剤および加硫促進剤の少なくとも一つをさらに含んでもよいゴム混練工程と、
（２）放置後の混練ゴムを予熱された金型のキャビティ内に充填し、高温加圧加硫を行い、加硫が完了した後、離型して加硫ゴムを得る加硫工程と、
を含む請求項１〜１１のいずれか一項に記載のゴム組成物の加工方法。
【請求項１３】
鋼板とゴムシート層とを含む橋用プレート型ゴムサポーターにおいて、ゴムシート層が請求項１〜１１のいずれか一項に記載のゴム組成物からなることを特徴とする橋用プレート型ゴムサポーター。
【請求項１４】
鋼板、テフロン(登録商標)板およびゴムシート層を含む橋用プレート型ゴムサポーターにおいて、ゴムシート層が請求項１〜１１のいずれか一項に記載のゴム組成物からなることを特徴とする橋用プレート型ゴムサポーター。
【請求項１５】
各層のゴムシートと鋼板およびテフロン(登録商標)板との間に接着剤を塗布し加圧加硫することによって全体として接着される請求項１４に記載の橋用プレート型ゴムサポーターの製造方法であって、
（１）密閉式混練機の温度と回転子の回転数を設定し、ゴムシート層に用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、番号付け、再練り、カレンダー加工及びシート出しを行った後に、加硫プロセスのために所望の仕様の中間製品であるゴムシートに打ち抜く工程であって、架橋系は架橋剤を含み、架橋助剤および加硫促進剤の少なくとも一つをさらに含んでもよいゴム混練工程と、
（２）ゴムシートと表面処理されて接着剤が塗布された鋼板とテフロン(登録商標)板とを工程要求に応じて順次積層して成形した後、予熱された金型に装填してから、プレス加硫機に入れて加硫成形する加硫工程と、
（３）加硫が完了した後、金型を引き出して取り外し、ゴムサポーターの最終製品を取り出し、冷却し放置してトリミングすることで、最終製品を得る後処理工程と、
を含むことを特徴とする製造方法。
【請求項１６】
ゴム支承板が請求項１〜１１のいずれか一項に記載のゴム組成物からなることを特徴とする鉢型ゴムサポーター。
【請求項１７】
上部支持板、ステンレス鋼板、テフロン(登録商標)板、中間鋼板、シールリング、ゴム支承板、下部支持板およびアンカーが組み立てられた請求項１６に記載の鉢型ゴムサポーターの製造方法であって、
（１）密閉式混練機の温度と回転子の回転数を設定し、ゴム支承板に用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置し検出を行う工程であって、架橋系は架橋剤を含み、架橋助剤および加硫促進剤の少なくとも一つをさらに含んでもよいゴム混練工程と、
（２）ゴムシートを予熱された金型に装填した後、プレス加硫機に入れて加硫する加硫成形工程と、
（３）加硫が完了した後、金型を引き出して取り外し、ゴムサポーターの最終製品を取り出し、冷却し放置してトリミングすることで、ゴム支承板を得る後処理工程と、
（４）ゴム支承板と他の部品とを組み立てて鉢型ゴムサポーターを得る組立工程と、
を含むことを特徴とする製造方法。
【請求項１８】
使用されるゴム伸縮体が請求項１〜１１のいずれか一項に記載のゴム組成物からなることを特徴とする橋用ゴム伸縮装置。
【請求項１９】
請求項１８に記載の橋用ゴム伸縮装置の製造方法であって、
ゴム伸縮体を押出法によって製造し、
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行う工程であって、架橋系は架橋剤を含み、架橋助剤および加硫促進剤の少なくとも一つをさらに含んでもよいゴム混練工程と、
（２）押出加硫プロセスでは、真空押出機を好適に採用し、押出後、塩浴加硫プロセスにより、スプレー、浸漬、浸漬プレス、冷却して加硫ゴムを得る押出加硫工程と、
（３）そして、トリミングして検査し、最終製品を得る工程と、
を含むことを特徴とする製造方法。
【請求項２０】
請求項１８に記載の橋用ゴム伸縮装置の製造方法であって、
ゴム伸縮体をモールドプレス法によって製造し、具体的には、
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置し検出を行い、再練りしてシート出しし、秤量して成形する工程であって、架橋系は架橋剤を含み、架橋助剤および加硫促進剤の少なくとも一つをさらに含んでもよいゴム混練と成形工程と、
（２）成形された混練ゴムを金型に入れ、高温蒸気加硫プロセスによって加硫するモールドプレス加硫工程と、
（３）冷却してトリミングし、検査を行うことで、最終製品を得る工程と、
を含むことを特徴とする製造方法。
【請求項２１】
ゴム伸縮体が請求項１〜１１のいずれか一項に記載のゴム組成物からなることを特徴とするゴム鋼板複合型伸縮装置。
【請求項２２】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、そして、再練りしてシート出しし、秤量して成形する工程であって、架橋系は架橋剤を含み、架橋助剤および加硫促進剤の少なくとも一つをさらに含んでもよいゴム混練と成形工程と、
（２）ゴムシートと表面処理されて接着剤が塗布された鋼板とを工程要求に応じて貼合して成形した後、予熱された金型に装填してから、プレス加硫機に入れて加熱加圧し加硫を行う加硫工程と、
（３）加硫が完了した後、金型を引き出して取り外し、製品を取り出し、冷却し放置してトリミングすることで、最終製品を得る後処理工程と、
を含むことを特徴とする請求項２１に記載のゴム鋼板複合型伸縮装置の製造方法。
【請求項２３】
使用されるゴム混合物が請求項１〜１１のいずれか一項に記載のゴム組成物からなることを特徴とするゴム製軌道パッド。
【請求項２４】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、放置し検出してから熱入れし、所望の厚さに応じてシート出しし、加硫プロセスのために所望の仕様形状に裁断する工程であって、架橋系は架橋剤を含み、架橋助剤および加硫促進剤の少なくとも一つをさらに含んでもよいゴム混練と成形工程と、
（２）裁断されたゴム混合物を金型に入れ、金型をプレス加硫機に入れ、加熱加圧し加硫を行う加硫工程と、
（３）加硫が完了した後、金型を引き出して取り外し、製品を取り出し、冷却し放置してトリミングすることで、最終製品を得る後処理工程と、
を含むことを特徴とする請求項２３に記載のゴム製軌道パッドの製造方法。
【請求項２５】
使用されるゴム混合物が請求項１〜１１のいずれか一項に記載のゴム組成物からなることを特徴とするゴム製フェンダー。
【請求項２６】
（１）密閉式混練機の温度と回転子の回転数を設定し、ゴムシート層に用いられるゴム組成物中の架橋系以外の成分を順次に密閉式混練機に投入して混練した後、架橋系を添加し、混練後ゴムを排出させる工程であって、架橋系は架橋剤を含み、架橋助剤および加硫促進剤の少なくとも一つをさらに含んでもよいゴム混練工程と、
（２）混練ゴムをキャビティ内に投入し、次いで型閉じし、ゴム混合物を十分に流動させ、排気して型閉じし、加硫するモールドプレスと加硫工程と、
（３）金型を開き、製品を取り出し、トリミングし、検査して最終製品を得る工程と、
を含むことを特徴とする請求項２５に記載のゴム製フェンダーの製造方法。
【請求項２７】
使用されるゴム混合物が請求項１〜１１のいずれか一項に記載のゴム組成物からなることを特徴とするゴム製止水ベルト。
【請求項２８】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、そして、再練りしてシート出しし、秤量して成形する工程であって、架橋系は架橋剤を含み、架橋助剤および加硫促進剤の少なくとも一つをさらに含んでもよいゴム混練と成形工程と、
（２）裁断されたゴム混合物を金型に入れ、金型をプレス加硫機に入れ、加熱加圧し加硫を行う加硫工程と、
（３）加硫が完了した後、金型を引き出して取り外し、製品を取り出し、冷却し放置してトリミングすることで、最終製品を得る後処理工程と、
を含むことを特徴とする請求項２７に記載のゴム製止水ベルトの製造方法。
【請求項２９】
使用されるゴム混合物が請求項１〜１１のいずれか一項に記載のゴム組成物からなることを特徴とするスチールエッジゴム製止水ベルト。
【請求項３０】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、そして、再練りしてシート出しし、秤量して成形する工程であって、架橋系は架橋剤を含み、架橋助剤および加硫促進剤の少なくとも一つをさらに含んでもよいゴム混練と成形工程と、
（２）ゴムシートと表面処理されて接着剤が塗布された薄鋼板とを工程要求に応じて貼合して成形した後、予熱された金型に装填してから、プレス加硫機に入れて高温高圧で加硫を行う加硫工程と、
（３）加硫が完了した後、金型を引き出して取り外し、製品を取り出し、冷却し放置してトリミングすることで、最終製品を得る後処理工程と、
を含むことを特徴とする請求項２９に記載のスチールエッジゴム製止水ベルトの製造方法。
【請求項３１】
使用されるゴム混合物が請求項１〜１１のいずれか一項に記載のゴム組成物からなることを特徴とする車両用衝撃吸収ベアリング。
【請求項３２】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、そして、再練りしてシート出しし、秤量して成形する工程であって、架橋系は架橋剤を含み、架橋助剤および加硫促進剤の少なくとも一つをさらに含んでもよいゴム混練と成形工程と、
（２）ゴムシートと表面処理されて接着剤が塗布された金属部品とを工程要求に応じて貼合して成形した後、予熱された金型に装填してから、プレス加硫機に入れて高温高圧で加硫を行う加硫工程と、
（３）加硫が完了した後、金型を引き出して取り外し、製品を取り出し、冷却し放置してトリミングすることで、最終製品を得る後処理工程と、
を含むことを特徴とする請求項３１に記載の車両用衝撃吸収ベアリングの製造方法。
【請求項３３】
使用されるゴム混合物が請求項１〜１１のいずれか一項に記載のゴム組成物からなることを特徴とするゴムローラ。
【請求項３４】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行う工程であって、架橋系は架橋剤を含み、架橋助剤および加硫促進剤の少なくとも一つをさらに含んでもよいゴム混練工程と、
（２）混練ゴムをスクリュー押出機に投入し、プロセスに必要な厚さおよび幅のゴムシートを押出し、ゴムシートが均一になった後、回転ラッピング機を始動させ、ゴムシートを用意しておく金属ロールコアに巻き付け、ゴム被覆された片側の厚さが所定の厚さに達するまで層ごとに巻き付けてゴム被覆し、次にゴムの表面に２〜３層のナイロン水布を巻き付けて、ゴム被覆済みのゴムローラを得る巻付とゴム被覆工程と、
（３）ゴム被覆済みのゴムローラを加硫缶に送り、扉を閉めた後、加硫缶に蒸気を導入して加硫し、蒸気の導入と同時に、圧縮空気弁を開き、缶内の圧力が０．５時間で４．５〜５気圧になるように圧縮空気を導入する工程であって、
加硫は、最初に７０〜８０℃に加熱し、２時間保温し、次に１００〜１１０℃に加熱し、０．５時間保温し、次に１２０〜１３０℃に加熱し、０．５時間保温し、そして１３５〜１４０℃に加熱し、８〜１０時間保温するという手順であり、加硫が終了し、排気バルブを開き、圧力を低下させ、圧力計の指針がゼロを示すと、安全ピンを開き、ピンホールから蒸気が排出されて流れると、加硫缶を半分開きし、温度を下げ、缶内の温度が６０℃よりも低いまたは室温に相当する温度になると、ゴムローラを引き出す加硫缶による加硫工程と、
（４）加硫済みのゴムローラを旋盤で粗加工した後、グラインダーで仕上げ加工し、検査し、最終製品を得る後処理工程と、
を含むことを特徴とする請求項３３に記載のゴムローラの製造方法。
【請求項３５】
圧縮層および緩衝層を含む高温耐性Ｖリブドベルトにおいて、緩衝層のゴム混合物が請求項１〜１１のいずれか一項に記載のゴム組成物からなることを特徴とする高温耐性Ｖリブドベルト。
【請求項３６】
（１）緩衝層のゴム混合物の混練では、密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行う工程であって、架橋系は架橋剤を含み、架橋助剤および加硫促進剤の少なくとも一つをさらに含んでもよいゴム混練工程と、
（２）リバース成形法を採用し、まず、ブランク型を成形機に吊り上げ、金型を掃除し、少量のダスティング剤を塗布してから揮発させた後、Ｖリブドベルトの上布をブランク型に包んで貼り付け、次に緩衝層ゴム混合物を包んで貼り付け、ロープの張力を校正し、高強度層を平らかに巻き付けた後、緩衝ゴムを包んで貼り付け、最後に、リブゴムを成形工程に必要な外周長になるまで包んで貼り付けてベルトブランクを得る成形工程と、
（３）ゴムスリーブによる加硫プロセスを利用し、加硫缶にベルトブランクを送り加硫を行い、加硫温度を１５５〜１７５℃、内圧０．４５〜０．５５ＭＰａ、外圧１．０〜１．２ＭＰａ、加硫時間２５〜３０分とする加硫工程と、
（４）加硫が完了した後、冷却して離型し、ベルト筒を切断工程に送り、所望の幅に応じて切断し、裏面を研磨し、リッブを研磨し、トリミングしてから検査を経て、最終製品を得る後処理工程と、
を含むことを特徴とする請求項３５に記載の高温耐性Ｖリブドベルトの製造方法。
【請求項３７】
使用されるゴム混合物が請求項１〜１１のいずれか一項に記載のゴム組成物からなることを特徴とするワイパー。
【請求項３８】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行う工程であって、架橋系は架橋剤を含み、架橋助剤および加硫促進剤の少なくとも一つをさらに含んでもよいゴム混練工程と、
（２）混練ゴムをキャビティ内に注入し、高温高圧下で加硫成形する加硫工程と、
（３）加硫された製品を表面処理し、検査して最終製品を得る後処理工程と、
を含むことを特徴とする請求項３７に記載のワイパーの製造方法。
【請求項３９】
使用されるゴム混合物が請求項１〜１１のいずれか一項に記載のゴム組成物からなることを特徴とするシールリング。
【請求項４０】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、物性を検出し、ゴム混合物を再練りしてから、押出法により中間製品を得る工程であって、架橋系は架橋剤を含み、架橋助剤および加硫促進剤の少なくとも一つをさらに含んでもよいゴム混練と成形工程と、
（２）温度１５５〜１７０℃、加硫時間２０〜２５分間とする一段階モールドプレス加硫を行い、そして、温度１４５〜１５５℃、時間４０〜８０分間とする二段階オーブン加硫を行う加硫工程と、
を含むことを特徴とする請求項３９に記載のシールリングの製造方法。
【請求項４１】
使用されるゴム混合物が請求項１〜１１のいずれか一項に記載のゴム組成物からなることを特徴とする防水コイル。
【請求項４２】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで十分に薄通しして混練し、均一に混合されたゴム混合物を得て、５０℃以下に冷却してシート出しして積み上げる工程であって、架橋系は架橋剤を含み、架橋助剤および加硫促進剤の少なくとも一つをさらに含んでもよいゴム混練工程と、
（２）ゴム混合物シートが滑らかで均一になり、最初ロール状に形成されるまで、均一に混合されたゴム混合物をオープンロールで熱入れする熱入れ工程と、
（３）熱入れを経て最初ロール状に形成されたゴム混合物シートをカレンダーに入れ、最終製品の厚さの要求に応じてロールギャップを調整してカレンダー加工して、最終製品の厚さ仕様の要求を満たす中間製品であるコイルを得るカレンダー加工工程と、
（４）最終製品であるコイルの仕様長さの要求に応じて、仕切りライナー層を設け、そして中間製品であるコイルをロール状に巻き取る巻上工程と、
（５）ロール状にまとめられるコイルを加硫処理のために窒素充填加硫釜に入れ、加硫釜の温度を１５５〜１６５℃、圧力を２０〜２５ＭＰａに制御し、加硫を２５〜３０分間行う加硫工程と、
（６）加硫されたコイルを再度開き、仕切りライナー層を取り出した後、巻き戻して製品に包装する巻戻工程と、
を含むことを特徴とする請求項４１に記載の防水コイルの製造方法。
【請求項４３】
使用されるゴム混合物が請求項１〜１１のいずれかに記載のゴム組成物からなることを特徴とするシールストリップ。
【請求項４４】
請求項４３に記載のシールストリップの製造方法であって、モールドプレス加硫および段階加硫を用いて、
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行う工程であって、架橋系は架橋剤を含み、架橋助剤および加硫促進剤の少なくとも一つをさらに含んでもよいゴム混練工程と、
（２）検出に合格した混練ゴムを押出機で押出成形し、裁断してから加硫装置の金型に入れ、高温高圧下で一次加硫する工程と、
（３）加硫処理を経た製品をトリミングする工程と、
（４）トリミング後の製品を高温で二次加硫する工程と、
（５）製品を検査し、合格した後入庫する工程と、
を含むことを特徴とする製造方法。
【請求項４５】
カーカスに用いられるゴム混合物が請求項１〜１１のいずれか一項に記載のゴム組成物からなることを特徴とするインナーチューブ。
【請求項４６】
最初にゴムを混練し、濾過して放置し、押出機で押出し、プロセスに要求される長さに従って裁断し、エアバルブを貼り付け、スプライシングした後放置し、そして空気を充填して仕上げし、蒸気で加硫し、冷却した後検査し、トリミングすることで最終製品を得る工程を含むことを特徴とする請求項４５に記載のインナーチューブの製造方法。
【発明の詳細な説明】
【技術分野】
【０００１】
本発明は、ゴムの技術分野に属し、具体的には、ゴム組成物および加工方法、並びに該ゴム組成物を用いた老化防止製品および製造方法に関する。
【背景技術】
【０００２】
エチレンプロピレンゴム（ＥＰＲ）は、優れた老化防止性および良好な圧縮永久歪み耐性を有するため、老化防止性および／または圧縮永久歪み耐性が高く要求される様々な用途において広く使用されている。硫黄加硫および過酸化物加硫は、ＥＰＲの２つの従来の加硫方法であり、より良好な老化防止性および圧縮永久歪み耐性を得るために、現在過酸化物架橋系が徐々に使用されている。しかしながら、過酸化物加硫によるＥＰＲは、硫黄加硫によるＥＰＲよりも機械的強度が低いことにより、実際の使用中に製品への損傷のリスクが高くなるので、ＥＰＲの老化防止性および機械的強度を同時に改善することは、緊急に解決すべき技術課題である。
【０００３】
ＥＰＲは、飽和主鎖を持つ合成ゴムで、エチレン−プロピレン共重合体（ＥＰＭ）とエチレン−プロピレン−ジエン三元共重合体（ＥＰＤＭ）の２つに分類でき、どちらも老化防止性に優れている。ＥＰＲ製品のうち、ＥＰＤＭが通常使用されているが、ＥＰＤＭは第三モノマーを含み、分子鎖が二重結合を含み、それに対して、ＥＰＭは、分子鎖が完全に飽和しているので、ＥＰＭはより優れた老化防止性を有する。従って、老化防止性が高く要求される場合には、ＥＰＭを併用することによってＥＰＤＭの老化防止性を改善することが一般的な技術方案である。しかしながら、ＥＰＭは、機械的強度が低いので、全体的な物理・機械的性質に影響を与える。
【０００４】
ＥＰＭはエチレンとプロピレンの共重合体で、エチレンとα−オレフィンの共重合体に属する。エチレンとα−オレフィンの共重合体は、炭素／水素元素のみを含み、分子鎖が飽和しているポリマーであり、このような共重合体における通常の炭素原子のタイプは、一般に、第一級、第二級および第三級炭素に分類できる。第三級炭素原子は、最も水素が引き抜かれてラジカルを形成しやすいので、全炭素原子に占める第三級炭素原子の割合は、一般には、エチレンとα−オレフィンの共重合体の老化防止性に影響を及ぼす主な要因であると考えられる。この割合が低いほど、老化防止性が良くなる。この割合は、分岐度で表すことができ、例えば、プロピレン含有量が６０重量％のＥＰＭは、炭素数１０００個あたりプロピレン単位を２００個含有し、すなわち第三級炭素数２００個またはメチル分岐鎖２００個を含有すると計算することができるので、その分岐度は２００分岐／１０００炭素である。ＥＰＭは、一般的に、エチレン含有量が４０〜６５重量％または４０〜６０重量％であるので、その分岐度は一般に１１７〜２００分岐／１０００炭素または１３３〜２００分岐／１０００炭素の範囲にある。この分岐度は、他の一般的なエチレンとα−オレフィンの共重合体よりも高いと考えられる。
【０００５】
従来技術において、一般的なエチレンとα−オレフィンの共重合体におけるα−オレフィンは、プロピレンに加えて、炭素原子数が４以上のα−オレフィンを選択してもよく、Ｃ４−Ｃ２０のα−オレフィンから選択されてもよく、通常、１−ブテン、１−ヘキセンおよび１−オクテンから選択される。エチレンとα−オレフィンの共重合体は、分岐度が低すぎると、融点および結晶化度が高すぎてゴム成分としての使用に適しない一方、分岐度が高すぎると、α−オレフィンの含有量が多くなることによって、加工困難性および原材料費が高くなり、操作性および経済性が低くなる。従来技術において、エチレンと１−ブテンまたはエチレンと１−オクテンとを共重合して得られるポリオレフィンは、結晶化度および融点によってポリオレフィンプラストマーまたはポリオレフィンエラストマーと呼ばれることがある。ポリオレフィンエラストマーの一部の品番は、適度な結晶化度と融点を持つことから、ＥＰＲと良好に併用でき、しかも、分岐度が低いので、ＥＰＲの老化防止性を改善するのに望ましい材料と考えられ、ある程度でＥＰＲの代わりに使用されることが可能である。エチレンと１−オクテンの共重合体は、エチレンと１−ブテンの共重合体と比べて、分子鎖が柔らかく、ゴム弾性と良好な物理・機械的性質を有するので、現在、一般的に、ゴム製品に通常に使用されるポリオレフィンエラストマーは、エチレンと１−オクテンの共重合体である。そのオクテンは一般に４５重量％以下で、より一般的には４０重量％以下であり、対応する分岐度は、一般に５６分岐／１０００炭素以下であり、より一般的に５０分岐／１０００炭素以下であり、ＥＰＭの分岐度よりもはるかに低い。したがって、エチレンと１−オクテンの共重合体は、非常に優れた老化防止性を備えるとともに、良好な物理・機械的性質を有する。
【０００６】
一般的には、ゴムは、使用する前に架橋することが必要であり、ＥＰＲに通常に使用される架橋方式のうちエチレンとα−オレフィンの共重合体に適するものは、過酸化物架橋または放射線架橋であってもよく、それらの両方は、主に第三級炭素の水素原子が引き抜かれることによって、第三級炭素ラジカルを形成してから、ラジカル結合により炭素−炭素架橋を形成するが、エチレンと１−オクテンの共重合体（以下、単にＰＯＥという）は第三級炭素原子が少なく、第三級炭素原子に結合している分岐鎖が長く、立体障害が大きく、ラジカル反応が起こりにくいことにより、架橋が困難となり、加工効率および製品性能に影響を及ぼし、例えば、圧縮永久歪み耐性が要求を満たし難いものである。
【０００７】
このように、現在、ＥＰＲの老化防止性を改善することができるとともに、良好な物理・機械的性質および架橋性能を備えることができ、ゴム製品に必要な特定の機能的指標（例えば、圧縮永久歪み耐性など）に対し良好な性能を発揮する見込みがあるようなより好適な技術方案が必要である。
【発明の概要】
【０００８】
従来技術における、硫黄加硫によるＥＰＲが老化しやすく、過酸化物加硫によるＥＰＲが、硫黄加硫によるＥＰＲよりも引裂強さが低いという課題に対して、本発明は、新規なゴム組成物および加工方法を提供し、当該ゴム組成物によって老化防止ゴム製品を加工する応用および加工方法をさらに提供する。
【０００９】
前記目的を達成するために、本発明は、重量部で、分岐ポリエチレンの含有量ａ：０＜ａ≦１００部であり、ＥＰＲの含有量ｂ：０≦ｂ＜１００部であるゴムマトリックスと、ゴムマトリックス１００重量部に対して、架橋剤１．５〜１０部、補強充填剤３０〜２００部、可塑剤５〜２５０部を含む必須成分と、を含むゴム組成物であって、分岐ポリエチレンの分岐度が５０分岐／１０００炭素以上、重量平均分子量が５万以上、ムーニー粘度ＭＬ（１＋４）１２５℃が２以上であるゴム組成物を提供するという技術方案を採用する。
【００１０】
従来技術における「分岐ポリエチレン」とは、分岐鎖を有するエチレンホモポリマーに加えて、例えばエチレン−α−オレフィン共重合体が多く用いられる分岐鎖を有する飽和ビニル共重合体をいい、ＰＯＥであってもよい。ＰＯＥは、物理・機械的性質および老化防止性が良好であるが、架橋性能が好ましくない。したがって、本発明でいう分岐ポリエチレンは、分岐エチレンホモポリマーとＰＯＥの両方をともに含んでもよいが、分岐ポリエチレンを多く含み、あるいは分岐エチレンホモポリマーのみを含むことは、好適な選択である。本発明の好ましい技術方案は、分岐ポリエチレンは分岐エチレンホモポリマーのみを含むことである。
【００１１】
本発明の技術方案についてのさらなる説明において、使用される分岐ポリエチレンは、特に断りがない限り、分岐エチレンホモポリマーである。
【００１２】
本発明で用いられる分岐ポリエチレンは、分岐度が５０分岐／１０００炭素以上であるエチレンホモポリマーの一種であり、分岐ポリエチレン（Ｂｒａｎｃｈｅｄ  Ｐｏｌｙｅｔｈｙｌｅｎｅ）または分岐ＰＥ（Ｂｒａｎｃｈｅｄ  ＰE）と呼ばれることができ、現在では、後期遷移金属触媒が、「チェーンウォーキングメカニズム」に基づいてエチレンの単独重合を触媒することで得ることは、その主な合成方法である。好ましい後期遷移金属触媒は（α−ジイミン）ニッケル／パラジウム触媒の１つであってもよい。そのチェーンウォーキングメカニズムは、後期遷移金属触媒、例えば、（α−ジイミン）ニッケル／パラジウム触媒は、オレフィンの重合を触媒する過程でβ−水素脱離反応および再挿入反応を起こしやすく、それによって分岐鎖が生じることを本質とする。このような分岐ポリエチレンの主鎖に基づく分岐鎖は、異なる炭素原子数、具体的には１〜６個以上の炭素原子を有することができる。
【００１３】
（α−ジイミン）ニッケル触媒は、（α−ジイミン）パラジウム触媒よりも製造コストが著しく低く、（α−ジイミン）ニッケル触媒は、エチレンの重合を触媒する速度が速く、活性が高く、工業的用途により適している。従って、本発明においては、（α−ジイミン）ニッケル触媒によりエチレンの重合を触媒して調製した分岐ポリエチレンが好ましい。
【００１４】
本発明に用いられる分岐ポリエチレンは、分岐度が５０〜１３０分岐／１０００炭素が好ましく、６０〜１３０分岐／１０００炭素がより好ましく、６０〜１１６分岐／１０００炭素がさらに好ましく、分岐度がＰＯＥとＥＰＭとの間にあることにより、従来技術とは異なる新しい技術方案を提供し、優れた老化防止性および良好な架橋性能を両立させることができる。
【００１５】
架橋性能は、架橋密度および架橋速度などの要因を含み、加工過程におけるゴムマトリックスの架橋能力を具体的に表すものである。
【００１６】
本発明に用いられる分岐ポリエチレンは、メチル基分岐含有量が４０％以上または５０％以上であり、ＥＰＭの構造とある程度の類似性を有することが好ましい。架橋能力に関しては、分岐度（第三級炭素原子の含有量）および第三級炭素原子の周辺の立体障害が、飽和ポリオレフィンの架橋能力に影響を及ぼす２つの主な要因である。本発明に用いられる分岐ポリエチレンは、ＥＰＭに対して分岐度が低く、また、分岐ポリエチレンは、炭素数が２以上の分岐鎖を有することから、本発明に用いられる分岐ポリエチレンの第三級炭素原子の周辺の立体障害が、理論的にはＥＰＭよりも大きい。２つの要因を総合してみれば、本発明に用いられる分岐ポリエチレンの架橋能力はＥＰＭよりも弱く、ＥＰＤＭよりも一層弱いと判断できる。しかしながら、本発明に用いられる一部の分岐ポリエチレンの実際の架橋能力は、ＥＰＤＭに近く、ひいてはＥＰＤＭと同等またはそれよりも優れるようになることができる。これは、本発明のゴム組成物は良好な老化防止性を得ることができるとともに、架橋能力を弱めることがなく、ひいては優れた架橋性能を有し、予想外の有益な効果を達成することができることを意味する。
【００１７】
これは、たぶん、本発明の好ましい技術方案に用いられる分岐ポリエチレンに適当な数の二次分岐鎖構造が存在し得ると解釈されることができる。二次分岐鎖構造とは、分岐鎖にさらに分岐鎖が存在する構造をいう。この構造は、チェーンウォーキング中に「bｒａｎｃｈ−ｏｎ−bｒａｎｃｈ」とも呼ばれ、二次分岐鎖の第三級炭素原子の周辺の立体障害が小さいため、架橋反応が一層起こりやすくなる。二次分岐鎖構造を有することは、本発明の好ましい技術方案で使用される分岐ポリエチレンと従来技術のＥＰＭまたは通常のエチレン−α−オレフィン共重合体との目立った差異である。
【００１８】
立体障害の小さい二次分岐鎖構造を使用することによって飽和ポリオレフィンエラストマーの架橋能力を改善することは、新しい技術方案である。本発明の技術方案では、ゴムマトリックスに二次分岐鎖構造を有するビニル共重合体または他の飽和炭化水素ポリマーが含まれる場合も、本発明の技術的保護の範囲内にあると考えられる。前記ビニル共重合体とは、エチレンと分岐鎖を有するα−オレフィンとの共重合体をいい、二次分岐鎖構造を有する。分岐鎖を有するα−オレフィンは、イソブチレン、３−メチル−１−ブチレン、４−メチル−１−ペンテン、３−メチル−１−ペンテン、２−メチル−１−ヘプテン、３−メチル−１−ヘプテン、４−メチル−１−ヘプテン、５−メチル−１−ヘプテン、６−メチル−１−ヘプテンなどから選択でき、コモノマーは、通常の直鎖状α−オレフィンをさらに同時に含んでもよい。
【００１９】
従来技術において、（α−ジイミン）ニッケル触媒によって調製された分岐ポリエチレンは、二次分岐鎖構造を持ち難く、少なくとも十分に識別されることが困難であると一般的に考えられる。本発明の技術方案は、分岐ポリエチレンの構造分析に新しいアイデアも提供する。
【００２０】
ＥＰＲと比較すると、分岐ポリエチレンが適切な数の二次分岐鎖構造を有する場合、分岐ポリエチレンの架橋点は、過酸化物の架橋過程において主鎖の第三級炭素に生成してもよく、二次構造の分岐鎖の第三級炭素に生成してもよい。そのため、分岐ポリエチレンは、過酸化物の架橋によって形成されるゴム網状構造がＥＰＲと比べて、主鎖間に豊富なＣ−Ｃ結合セグメントを有することによって、応力集中を効果的に回避でき、引裂強さを含むより良好な機械的性質を得るのに寄与する。一方、架橋性がより良好になることにより、架橋密度を効果的に高めることができ、また、分岐ポリエチレンは、分子量分布が２に近く、一般的なＥＰＲよりも狭いので、より優れた圧縮永久歪み耐性が得られる見込みもある。
【００２１】
さらなる技術方案では、前記ゴム組成物は、重量部で、分岐ポリエチレン１００重量部を含むゴムマトリックスと、ゴムマトリックス１００重量部に対して、架橋剤２〜７部、補強充填剤３０〜２００部、可塑剤８〜１５０部を含む必須成分と、を含む。
【００２２】
さらなる技術方案では、前記架橋剤は、過酸化物架橋剤および硫黄の少なくとも一つを含み、過酸化物架橋剤は、ジ−ｔｅｒｔ−ブチルパーオキサイド、ジクミルパーオキサイド、ｔｅｒｔ−ブチルクミルパーオキサイド、１，１−ジ−ｔｅｒｔ−ブチルパーオキシ−３，３，５−トリメチルシクロヘキサン、２，５−ジメチル−２，５−ジ（ｔｅｒｔ−ブチルパーオキシ）ヘキサン、２，５−ジメチル−２，５−ジ（ｔｅｒｔ−ブチルパーオキシ）ヘキシン−３、ビス（ｔｅｒｔ−ブチルパーオキシイソプロピル）ベンゼン、２，５−ジメチル−２，５−ジ（ベンゾイルパーオキシ）ヘキサン、ｔｅｒｔ−ブチルパーオキシベンゾエート、ｔｅｒｔ−ブチルパーオキシ−２−エチルヘキシルカーボネートの少なくとも一つを含む。
【００２３】
さらなる技術方案では、前記補強充填剤は、カーボンブラック、シリカ、炭酸カルシウム、タルク粉、焼成クレー、ケイ酸マグネシウム、炭酸マグネシウムの少なくとも一つを含む。
【００２４】
さらなる技術方案では、前記可塑剤は、パインタール油、モーター油、ナフテン油、パラフィン油、クマロン、ＲＸ−８０、ステアリン酸、パラフィン、液体ポリイソブチレン、脂肪酸誘導体、およびそれらの混合物の少なくとも一つを含む。可塑剤のさらに好ましい使用量は１５〜１２０重量部である。そのうち、ステアリン酸は、硫黄加硫ベースを主とするシステムにおいて活性剤として機能することもでき、いくつかの金属酸化物と可溶性塩を形成し、促進剤に対する金属酸化物の活性機能を増大させ得る。可塑剤を合理的に使用することにより、ゴム混合物の弾性およびプロセス操作に適した可塑性を高めることができる。粘性を上げるために、さらに、パインタール油、クマロン、ＲＸ−８０、液体ポリイソブチレン等の増粘機能を有する助剤を好ましく用いることもできる。
【００２５】
さらなる技術方案では、前記ゴム組成物は、ゴムマトリックス１００重量部に対して、架橋助剤０．２〜１０部、安定剤０．５〜３部、金属酸化物２〜１５部、加硫促進剤０〜３部を含む補助成分をさらに含む。
【００２６】
さらなる技術方案では、前記架橋助剤は、トリアリルシアヌレート、トリアリルイソシアヌレート、エチレングリコールジメタクリレート、トリエチレングリコールジメタクリレート、トリアリルトリメリテート、トリメチロールプロパントリメタクリレート、Ｎ，Ｎ’−ｍ−フェニレンビスマレイミド、Ｎ，Ｎ’−ビスフルフリリデンアセトン、１，２−ポリブタジエン、ｐ−キノンジオキシム、硫黄および不飽和カルボン酸金属塩の少なくとも一つを含む。前記不飽和カルボン酸金属塩は、アクリル酸亜鉛、メタクリル酸亜鉛、メタクリル酸マグネシウム、メタクリル酸カルシウム、およびメタクリル酸アルミニウムの少なくとも一つを含む。
【００２７】
さらなる技術方案では、前記金属酸化物は、酸化亜鉛、酸化マグネシウム、酸化カルシウム、一酸化鉛、四酸化三鉛の少なくとも一つである。
【００２８】
さらなる技術方案では、前記安定剤は、２，２，４−トリメチル−１，２−ジヒドロキノリンポリマー（ＲＤ）、６−エトキシ−２，２，４−トリメチル−１，２−ジヒドロキノリン（ＡＷ）、２−メルカプトベンズイミダゾール（ＭＢ）の少なくとも一つを含む。
【００２９】
さらなる技術方案では、前記加硫促進剤は、２−チオールベンゾチアゾール、ジベンゾチアゾールジスルフィド、テトラメチルチウラムモノスルフィド、テトラメチルチウラムジスルフィド、テトラエチルチウラムジスルフィド、Ｎ−シクロヘキシル−２−ベンゾチアジルスルフェンアミド、Ｎ，Ｎ−ジシクロヘキシル−２−ベンゾチアジルスルフェンアミド、ビスマレイミド、エチレンチオ尿素の少なくとも一つを含む。
【００３０】
さらなる技術方案では、用いられるＥＰＭおよびＥＰＤＭは、ムーニー粘度ＭＬ（１＋４）１２５℃が２０〜８０であり、エチレンの含有量が４５％〜７０％である。
【００３１】
さらなる技術方案では、前記ゴムマトリックス１００重量部のうち、エチレンホモポリマーであって、分岐度が６０〜１３０分岐／１０００炭素、重量平均分子量が６．６万〜５１．８万、ムーニー粘度ＭＬ（１＋４）１２５℃が６〜１０２であることを特徴とする分岐ポリエチレンの含有量ａ：１０≦ａ≦１００部であり、ＥＰＭとＥＰＤＭの合計含有量ｂ：０≦ｂ≦９０部である。
【００３２】
さらなる技術方案では、前記ゴムマトリックス１００重量部のうち、エチレンホモポリマーであって、分岐度が７０〜１１６分岐／１０００炭素、重量平均分子量が２０．１万〜４３．６万、ムーニー粘度ＭＬ（１＋４）１２５℃が２３〜１０１である分岐ポリエチレンの含有量ａ：１０≦ａ≦１００部であり、ＥＰＭとＥＰＤＭの含有量ｂ：０≦ｂ≦９０である。
【００３３】
さらなる技術方案では、前記ゴムマトリックス１００重量部のうち、エチレンホモポリマーであって、分岐度が８０〜１０５分岐／１０００炭素、重量平均分子量が２５．０万〜４０．０万、ムーニー粘度ＭＬ（１＋４）１２５℃が４０〜９５である分岐ポリエチレンの含有量ａ：１０≦ａ≦１００部であり、ＥＰＭとＥＰＤＭの含有量ｂ：０≦ｂ≦９０部である。
【００３４】
さらなる技術方案では、前記ゴムマトリックス１００重量部のうち、エチレンホモポリマーであって、分岐度が８０〜１０５分岐／１０００炭素、重量平均分子量が２６．８万〜３５．６万、ムーニー粘度ＭＬ（１＋４）１２５℃が４２〜８０である分岐ポリエチレンの含有量ａ：１０≦ａ≦１００部であり、ＥＰＭとＥＰＤＭの含有量ｂ：０≦ｂ≦９０部である。
【００３５】
さらなる技術方案では、前記ＥＰＤＭにおける第三モノマーは、好ましくはジエン系モノマーであり、具体的には、５−エチリデン−２−ノルボルネン、５−ビニル−２−ノルボルネン、ジシクロペンタジエン、１，４−ヘキサジエン、１，５−ヘキサジエン、１，４−ペンタジエン、２−メチル−１，４−ペンタジエン、３−メチル−１，４−ヘキサジエン、４−メチル−１，４−ヘキサジエン、１，９−デカジエン、５−メチレン−２−ノルボルネン、５−ペンチレン−２−ノルボルネン、１，５−シクロオクタジエン、１，４−シクロオクタジエンなどから選択できる。特殊的には、ＥＰＲは、ジエン系モノマーを２種以上同時に含有し、例えば、５−エチリデン−２−ノルボルネン、５−ビニル−２−ノルボルネンを同時に含有していてもよい。ジエン系モノマーの官能基は、過酸化物加硫において既存の架橋助剤と同じ役割を果たし、架橋効率を向上させることができる。これは、必要とされる架橋剤と架橋助剤の使用量及び残存量ならびにそれらの添加にかかるコストを減らすのに役立つ。ＥＰＲに占めるジエン系モノマーの割合は、１〜１４重量％が好ましく、３〜１０重量％がより好ましく、４〜７重量％がさらに好ましい。
【００３６】
本発明の実施形態では、ゴム混合物の粘性を改善するために、ゴム組成物は増粘剤をさらに含んでもよく、前記可塑剤のうちのパインタール油、クマロン樹脂、ＲＸ−８０、および液体ポリイソブチレンは、増粘剤の機能を同時に有し、液体クマロン樹脂が固体クマロン樹脂よりも優れた増粘効果を有し、増粘剤は、さらに、Ｃ５系石油樹脂、Ｃ９系石油樹脂、水添ロジン、テルペン樹脂、アルキルフェノール樹脂、変性アルキルフェノール樹脂、アルキルフェノール−アセチレン樹脂等の通常使用される増粘剤から選択されてもよい。増粘剤の使用量は、ゴムマトリックス１００重量部に対して、通常３０重量部以下であり、より好ましくは１０重量部以下であり、さらに好ましくは５重量部以下である。
【００３７】
本発明により提供されるゴム組成物に係る架橋剤、架橋助剤および加硫促進剤はすべて架橋系に属する。
【００３８】
本発明のゴム組成物は、未架橋の混練ゴムの形態で存在してもよく、さらに架橋反応した後に、加硫したゴムの形態で存在してもよい。加硫したゴムは単に加硫ゴムと呼ぶこともできる。
【００３９】
本発明は、
【００４０】
（１）密閉式混練機の温度と回転子の回転数を設定し、ゴム組成物中の架橋系以外の成分を順次に密閉式混練機に投入して混練した後、架橋系を添加し、混練後にゴムを排出させ、混練ゴムをオープンロールで薄通ししてシートとして取り出し、放置する工程であって、架橋系は架橋剤を含み、架橋助剤および加硫促進剤の少なくとも一つをさらに含んでもよいゴム混練工程と、
【００４１】
（２）放置後の混練ゴムを予熱された金型のキャビティ内に充填し、高温加圧加硫を行い、加硫が完了した後、離型して加硫ゴムを得る工程であって、加硫ゴムの圧縮永久歪み耐性を改善するために、さらに二段階加硫プロセスを用いて加硫を行ってもよい加硫工程と、
を含む前記ゴム組成物の加工方法をさらに提供する。
【００４２】
本発明は、鋼板とゴムシート層とを含む橋用プレート型ゴムサポーターにおいて、ゴムシート層が前記ゴム組成物からなる橋用プレート型ゴムサポーターをさらに提供する。
【００４３】
本発明は、鋼板、テフロン(登録商標)板およびゴムシート層を含む橋用プレート型ゴムサポーターにおいて、ゴムシート層が前記ゴム組成物からなる橋用プレート型ゴムサポーターをさらに提供する。
【００４４】
本発明は、各層のゴムシートと鋼板およびテフロン(登録商標)板との間に接着剤を塗布し加圧加硫することによって全体として接着される橋用プレート型ゴムサポーターの製造方法であって、
【００４５】
（１）密閉式混練機の温度と回転子の回転数を設定し、ゴムシート層に用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、番号付け、再練り、カレンダー加工及びシート出しを行った後に、加硫プロセスのために所望の仕様の中間製品であるゴムシートに打ち抜く工程であって、架橋系は架橋剤を含み、架橋助剤および加硫促進剤の少なくとも一つをさらに含んでもよいゴム混練工程と、
【００４６】
（２）ゴムシートと表面処理されて接着剤が塗布された鋼板とテフロン(登録商標)板とを工程要求に応じて順次積層して成形した後、予熱された金型に装填してから、プレス加硫機に入れて加硫成形する加硫工程と、
【００４７】
（３）加硫が完了した後、金型を引き出して取り外し、ゴムサポーターの最終製品を取り出し、冷却し放置してトリミングすることで、最終製品を得る後処理工程と、
を含む製造方法をさらに提供する。
【００４８】
本発明は、ゴム支承板が前記ゴム組成物からなる鉢型ゴムサポーターをさらに提供する。
【００４９】
本発明は、上部支持板、ステンレス鋼板、テフロン(登録商標)板、中間鋼板、シールリング、ゴム支承板、下部支持板およびアンカーが組み立てられた鉢型ゴムサポーターの製造方法であって、
【００５０】
（１）密閉式混練機の温度と回転子の回転数を設定し、ゴム支承板に用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置し検出を行う工程であって、架橋系は架橋剤を含み、架橋助剤および加硫促進剤の少なくとも一つをさらに含んでもよいゴム混練工程と、
【００５１】
（２）ゴムシートを予熱された金型に装填した後、プレス加硫機に入れて加硫する加硫成形工程と、
【００５２】
（３）加硫が完了した後、金型を引き出して取り外し、ゴムサポーターの最終製品を取り出し、冷却し放置してトリミングすることで、ゴム支承板を得る後処理工程と、
【００５３】
（４）ゴム支承板と他の部品とを組み立てて鉢型ゴムサポーターを得る組立工程と、
を含む製造方法をさらに提供する。
【００５４】
本発明は、ゴム伸縮体が前記ゴム組成物からなる橋用ゴム伸縮装置をさらに提供する。
【００５５】
本発明は、橋用ゴム伸縮装置の製造方法であって、ゴム伸縮体を押出法によって製造し、
具体的には、
【００５６】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行う工程であって、架橋系は架橋剤を含み、架橋助剤および加硫促進剤の少なくとも一つをさらに含んでもよいゴム混練工程と、
【００５７】
（２）押出加硫プロセスでは、真空押出機を好適に採用し、押出後、塩浴加硫プロセスにより、スプレー、浸漬、浸漬プレス、冷却して加硫ゴムを得る押出加硫工程と、
【００５８】
（３）そして、トリミングして検査し、最終製品を得る工程と、
を含む製造方法をさらに提供する。
【００５９】
本発明は、橋用ゴム伸縮装置の製造方法であって、ゴム伸縮体をモールドプレス法によって製造し、具体的には、
【００６０】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、そして、再練りしてシート出しし、秤量して成形する工程であって、架橋系は架橋剤を含み、架橋助剤および加硫促進剤の少なくとも一つをさらに含んでもよいゴム混練と成形工程と、
【００６１】
（２）成形された混練ゴムを金型に入れ、高温蒸気加硫プロセスによって加硫するモールドプレス加硫工程と、
【００６２】
（３）冷却してトリミングし、検査を行うことで、最終製品を得る工程と、
を含む製造方法をさらに提供する。
【００６３】
本発明は、ゴム伸縮体が前記ゴム組成物からなるゴム鋼板複合型伸縮装置をさらに提供する。
【００６４】
本発明は、
【００６５】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、そして、再練りしてシート出しし、秤量して成形する工程であって、架橋系は架橋剤を含み、架橋助剤および加硫促進剤の少なくとも一つをさらに含んでもよいゴム混練と成形工程と、
【００６６】
（２）ゴムシートと表面処理されて接着剤が塗布された鋼板とを工程要求に応じて貼合して成形した後、予熱された金型に装填してから、プレス加硫機に入れて加熱加圧し加硫を行う加硫工程と、
【００６７】
（３）加硫が完了した後、金型を引き出して取り外し、製品を取り出し、冷却し放置してトリミングすることで、最終製品を得る後処理工程と、
を含むゴム鋼板複合型伸縮装置の製造方法をさらに提供する。
【００６８】
本発明は、使用されるゴム混合物が前記ゴム組成物からなるゴム製軌道パッドをさらに提供する。
【００６９】
本発明は、
【００７０】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、放置し検出してから熱入れし、所望の厚さに応じてシート出しし、加硫プロセスのために所望の仕様形状に裁断する工程であって、架橋系は架橋剤を含み、架橋助剤および加硫促進剤の少なくとも一つをさらに含んでもよいゴム混練と成形工程と、
【００７１】
（２）裁断されたゴム混合物を金型に入れ、金型をプレス加硫機に入れ、加熱加圧し加硫を行う加硫工程と、
【００７２】
（３）加硫が完了した後、金型を引き出して取り外し、製品を取り出し、冷却し放置してトリミングすることで、最終製品を得る後処理工程と、
を含むゴム製軌道パッドの製造方法をさらに提供する。
【００７３】
本発明は、使用されるゴム混合物が前記ゴム組成物からなるゴム製フェンダーをさらに提供する。
【００７４】
本発明は、
【００７５】
（１）密閉式混練機の温度と回転子の回転数を設定し、用いられるゴム組成物中の架橋系以外の成分を順次に密閉式混練機に投入して混練した後、架橋系を添加し、混練後にゴムを排出させる工程であって、架橋系は架橋剤を含み、架橋助剤および加硫促進剤の少なくとも一つをさらに含んでもよいゴム混練工程と、
【００７６】
（２）混練ゴムをキャビティ内に投入し、次いで型閉じし、ゴム混合物を十分に流動させ、排気して型閉じし、加硫するモールドプレスと加硫工程と、
【００７７】
（３）金型を開き、製品を取り出し、トリミングし、検査して最終製品を得る工程と、
を含むゴム製フェンダーの製造方法をさらに提供する。
【００７８】
本発明は、使用されるゴム混合物が前記ゴム組成物からなるゴム製止水ベルトをさらに提供する。
【００７９】
本発明は、
【００８０】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、そして、再練りしてシート出しし、秤量して成形する工程であって、架橋系は架橋剤を含み、架橋助剤および加硫促進剤の少なくとも一つをさらに含んでもよいゴム混練と成形工程と、
【００８１】
（２）裁断されたゴム混合物を金型に入れ、金型をプレス加硫機に入れ、加熱加圧し加硫を行う加硫工程と、
【００８２】
（３）加硫が完了した後、金型を引き出して取り外し、製品を取り出し、冷却し放置してトリミングすることで、最終製品を得る後処理工程と、
を含むゴム製止水ベルトの製造方法をさらに提供する。
【００８３】
本発明は、使用されるゴム混合物が前記ゴム組成物からなるスチールエッジゴム製止水ベルトをさらに提供する。
【００８４】
本発明は、
【００８５】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、そして、再練りしてシート出しし、秤量して成形する工程であって、架橋系は架橋剤を含み、架橋助剤および加硫促進剤の少なくとも一つをさらに含んでもよいゴム混練と成形工程と、
【００８６】
（２）ゴムシートと表面処理されて接着剤が塗布された薄鋼板とを工程要求に応じて貼合して成形した後、予熱された金型に装填してから、プレス加硫機に入れて高温高圧で加硫を行う加硫工程と、
【００８７】
（３）加硫が完了した後、金型を引き出して取り外し、製品を取り出し、冷却し放置してトリミングすることで、最終製品を得る後処理工程と、
を含むスチールエッジゴム製止水ベルトの製造方法をさらに提供する。
【００８８】
本発明は、使用されるゴム混合物が前記ゴム組成物からなる車両用衝撃吸収ベアリングをさらに提供する。
【００８９】
本発明は、
【００９０】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行い、そして、再練りしてシート出しし、秤量して成形する工程であって、架橋系は架橋剤を含み、架橋助剤および加硫促進剤の少なくとも一つをさらに含んでもよいゴム混練と成形工程と、
【００９１】
（２）ゴムシートと表面処理されて接着剤が塗布された金属部品とを工程要求に応じて貼合して成形した後、予熱された金型に装填してから、プレス加硫機に入れて高温高圧で加硫を行う加硫工程と、
【００９２】
（３）加硫が完了した後、金型を引き出して取り外し、製品を取り出し、冷却し放置してトリミングすることで、最終製品を得る後処理工程と、
を含む車両用衝撃吸収ベアリングの製造方法をさらに提供する。
【００９３】
本発明は、使用されるゴム混合物が前記ゴム組成物からなるゴムローラをさらに提供する。
【００９４】
本発明は、
【００９５】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行う工程であって、架橋系は架橋剤を含み、架橋助剤および加硫促進剤の少なくとも一つをさらに含んでもよいゴム混練工程と、
【００９６】
（２）混練ゴムをスクリュー押出機に投入し、プロセスに必要な厚さおよび幅のゴムシートを押出し、ゴムシートが均一になった後、回転ラッピング機を始動させ、ゴムシートを用意しておく金属ロールコアに巻き付け、ゴム被覆された片側の厚さが所定の厚さに達するまで層ごとに巻き付けてゴム被覆し、次にゴムの表面に２〜３層のナイロン水布を巻き付けて、ゴム被覆済みのゴムローラを得る巻付とゴム被覆工程と、
【００９７】
（３）ゴム被覆済みのゴムローラを加硫缶に送り、扉を閉めた後、加硫缶に蒸気を導入して加硫し、蒸気の導入と同時に、圧縮空気弁を開き、缶内の圧力が０．５時間で４．５〜５気圧になるように圧縮空気を導入する工程であって、加硫は、最初に７０〜８０℃に加熱し、２時間保温し、次に１００〜１１０℃に加熱し、０．５時間保温し、次に１２０〜１３０℃に加熱し、０．５時間保温し、そして１３５〜１４０℃に加熱し、８〜１０時間保温するという手順であり、加硫が終了し、排気バルブを開き、圧力を低下させ、圧力計の指針がゼロを示すと、安全ピンを開き、ピンホールから蒸気が排出されて流れると、加硫缶を半分開きし、温度を下げ、缶内の温度が６０℃よりも低いまたは室温に相当する温度になると、ゴムローラを引き出す加硫缶による加硫工程と、
【００９８】
（４）加硫済みのゴムローラを旋盤で粗加工した後、グラインダーで仕上げ加工し、検査し、最終製品を得る後処理工程と、
を含むゴムローラの製造方法をさらに提供する。
【００９９】
本発明は、圧縮層および緩衝層を含む高温耐性Ｖリブドベルトにおいて、緩衝層のゴム混合物が前記ゴム組成物からなる高温耐性Ｖリブドベルトをさらに提供する。
【０１００】
本発明は、
【０１０１】
（１）緩衝層のゴム混合物の混練では、密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行う工程であって、架橋系は架橋剤を含み、架橋助剤および加硫促進剤の少なくとも一つをさらに含んでもよいゴム混練工程と、
【０１０２】
（２）リバース成形法を採用し、まず、ブランク型を成形機に吊り上げ、金型を掃除し、少量のダスティング剤を塗布してから揮発させた後、Ｖリブドベルトの上布をブランク型に包んで貼り付け、次に緩衝層ゴム混合物を包んで貼り付け、ロープの張力を校正し、高強度層を平らかに巻き付けた後、緩衝ゴムを包んで貼り付け、最後に、リブゴムを成形工程に必要な外周長になるまで包んで貼り付けてベルトブランクを得る成形工程と、
【０１０３】
（３）ゴムスリーブによる加硫プロセスを利用し、加硫缶にベルトブランクを送り加硫を行い、加硫温度を１５５〜１７５℃、内圧０．４５〜０．５５ＭＰａ、外圧１．０〜１．２ＭＰａ、加硫時間２５〜３０分とする加硫工程と、
【０１０４】
（４）加硫が完了した後、冷却して離型し、ベルト筒を切断工程に送り、所望の幅に応じて切断する。裏面を研磨し、リッブを研磨し、トリミングしてから検査を経て、最終製品を得た後処理工程と、
を含む高温耐性Ｖリブドベルトの製造方法をさらに提供する。
【０１０５】
本発明は、使用されるゴム混合物が前記ゴム組成物からなるワイパーをさらに提供する。
【０１０６】
本発明は、
【０１０７】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行う工程であって、架橋系は架橋剤を含み、架橋助剤および加硫促進剤の少なくとも一つをさらに含んでもよいゴム混練工程と、
【０１０８】
（２）混練ゴムをキャビティ内に注入し、高温高圧下で加硫成形する加硫工程と、
【０１０９】
（３）加硫された製品を表面処理し、検査して最終製品を得る後処理工程と、
を含むワイパーの製造方法をさらに提供する。
【０１１０】
本発明は、使用されるゴム混合物が前記ゴム組成物からなるシールリングをさらに提供する。
【０１１１】
本発明は、
【０１１２】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、物性を検出し、ゴム混合物を再練りしてから、押出法により中間製品を得る工程であって、架橋系は架橋剤を含み、架橋助剤および加硫促進剤の少なくとも一つをさらに含んでもよいゴム混練と成形工程と、
【０１１３】
（２）温度１５５〜１７０℃、加硫時間２０〜２５分間とする一段階モールドプレス加硫を行い、そして、温度１４５〜１５５℃、時間４０〜８０分間とする二段階オーブン加硫を行う加硫工程と、
を含むシールリングの製造方法をさらに提供する。
【０１１４】
本発明は、使用されるゴム混合物が前記ゴム組成物からなる防水コイルをさらに提供する。
【０１１５】
本発明は、
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで十分に薄通しして混練し、均一に混合されたゴム混合物を得て、５０℃以下に冷却してシート出しして積み上げる工程であって、架橋系は架橋剤を含み、架橋助剤および加硫促進剤の少なくとも一つをさらに含んでもよいゴム混練工程と、
【０１１６】
（２）ゴム混合物シートが滑らかで均一になり、最初ロール状に形成されるまで、均一に混合されたゴム混合物をオープンロールで熱入れする熱入れ工程と、
【０１１７】
（３）熱入れを経て最初ロール状に形成されたゴム混合物シートをカレンダーに入れ、最終製品の厚さの要求に応じてロールギャップを調整してカレンダー加工して、最終製品の厚さ仕様の要求を満たす中間製品であるコイルを得るカレンダー加工工程と、
【０１１８】
（４）最終製品であるコイルの仕様長さの要求に応じて、仕切りライナー層を設け、そして中間製品であるコイルをロール状に巻き取る巻上工程と、
【０１１９】
（５）ロール状にまとめられるコイルを加硫処理のために窒素充填加硫釜に入れ、加硫釜の温度を１５５〜１６５℃、圧力を２０〜２５ＭＰａに制御し、加硫を２５〜３０分間行う加硫工程と、
【０１２０】
（６）加硫されたコイルを再度開き、仕切りライナー層を取り出した後、巻き戻して製品に包装する巻戻工程と、
を含む防水コイルの製造方法をさらに提供する。
【０１２１】
本発明は、使用されるゴム混合物が前記ゴム組成物からなるシールストリップをさらに提供する。本発明により提供されるゴム製シールストリップは、エンジン冷却システムのラジエータ用プレート型ゴム製シールストリップとして使用することができる。
【０１２２】
本発明は、モールドプレス加硫および段階加硫を用いる製造方法であって、
【０１２３】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、混練ゴムをオープンロールで薄通ししてシートとして取り出し、放置して検出を行う工程であって、架橋系は架橋剤を含み、架橋助剤および加硫促進剤の少なくとも一つをさらに含んでもよいゴム混練工程と、
【０１２４】
（２）検出に合格した混練ゴムを押出機で押出成形し、裁断してから加硫装置の金型に入れ、高温高圧下で一次加硫する工程であって、圧力は１４〜１６ＭＰａが好ましく、温度は１７０〜１８５℃が好ましく、加硫時間は２〜３分が好ましい工程と、
【０１２５】
（３）加硫処理を経た製品をトリミングする工程と、
【０１２６】
（４）トリミングされた製品を高温で二段階加硫する工程であって、温度は１６５〜１７５℃が好ましく、時間は２５〜３５分間が好ましい工程と、
【０１２７】
（５）製品を検査し、合格した後入庫する工程と、
を含むシールストリップの製造方法をさらに提供する。
【０１２８】
本発明は、カーカスに用いられるゴム混合物が前記ゴム組成物からなることを特徴とするインナーチューブをさらに提供する。
【０１２９】
本発明は、最初にゴムを混練し、濾過して放置し、押出機で押出し、プロセスに要求される長さに従って裁断し、エアバルブを貼り付け、スプライシングした後放置し、そして空気を充填して仕上げし、蒸気で加硫し、冷却した後検査し、トリミングすることで最終製品を得る工程を含むことを特徴とするインナーチューブの製造方法をさらに提供する。
【０１３０】
本発明の有益な効果は、ＥＰＲを分岐ポリエチレンで一部または全部置換する新規なゴム組成物を提供し、老化防止性および／または圧縮永久歪み耐性が高く要求されるゴム製品に応用し、過酸化物加硫系で良好な耐熱性、圧縮永久歪み耐性および機械的強度を同時に得ることができることである。その原理としては、分岐ポリエチレンは、分子構造が完全に飽和しており、熱老化防止性がＥＰＭと類似しており、ＥＰＤＭより優れており、過酸化物系で加硫することができ、また、分岐ポリエチレンの分子構造では分岐鎖を多く有し、分岐鎖の長さが一定の長さ分布を有するので、分岐ポリエチレンが適切な数の二次分岐構造を有する場合、分岐ポリエチレンの架橋点は、過酸化物架橋過程において主鎖の第三級炭素に生成してもよく、二次構造の分岐鎖の第三級炭素に生成してもよいため、分岐ポリエチレンは、過酸化物の架橋によって形成されるゴム網状構造がＥＰＲと比べて、主鎖間に豊富なＣ−Ｃ結合セグメントを有し、硫黄加硫系におけるポリスルフィド結合分布と類似することによって、応力集中を効果的に回避でき、より良好な機械的性質を得るのに寄与する。
【０１３１】
圧縮永久歪み性は、ゴム混合物の分子量分布に関係しており、分子量分布の狭いゴムは、比較的低い圧縮永久歪みを有し、ＥＰＲの分子量分布は、ほとんど３〜５であり、高くとも８〜９まで達することができる。少数のＥＰＲは、２に近い分子量分布を有し、加工が容易であるがコストが高い。分岐ポリエチレンの分子量分布は、通常２．５以下と狭く、通常のＥＰＲの分子量分布よりも著しく小さい。したがって、本発明のゴム組成物は、加硫された後、より低い圧縮永久歪みを有する。
【発明を実施するための形態】
【０１３２】
以下の実施例は、本発明をさらに説明するために提出されるものであるが、本発明の範囲を限定するためのものではない。当業者により発明の内容に基づく本発明に対するいくつかの非本質的な改良および調整は、依然として本発明の技術的保護の範囲内にあるものとする。
【０１３３】
本発明により提供されるゴム組成物の具体的な実施形態では、
重量部で、分岐ポリエチレンの含有量ａ：０＜ａ≦１００部であり、ＥＰＲの含有量ｂ：０≦ｂ＜１００部であるゴムマトリックスと、架橋剤１．５〜１０部、補強充填剤３０〜２００部、可塑剤５〜２５０部を含む必須成分と、を含むゴム組成物を提供する。分岐ポリエチレンの分岐度は５０分岐／１０００炭素以上で、重量平均分子量は５万以上で、ムーニー粘度ＭＬ（１＋４）１２５℃は２以上である。
【０１３４】
好ましい実施形態では、前記ゴム組成物は、重量部で、分岐ポリエチレン１００重量部を含むゴムマトリックスと、ゴムマトリックス１００重量部に対して、架橋剤２〜７部、補強充填剤３０〜２００部、可塑剤８〜１５０部を含む必須成分と、を含む。
【０１３５】
本実施形態において、架橋剤は、過酸化物架橋剤および硫黄の少なくとも一つを含み、過酸化物架橋剤は、ジ−ｔｅｒｔ−ブチルパーオキサイド、ジクミルパーオキサイド、ｔｅｒｔ−ブチルクミルパーオキサイド、１，１−ジ−ｔｅｒｔ−ブチルパーオキシ−３，３，５−トリメチルシクロヘキサン、２，５−ジメチル−２，５−ジ（ｔｅｒｔ−ブチルパーオキシ）ヘキサン、２，５−ジメチル−２，５−ジ（ｔｅｒｔ−ブチルパーオキシ）ヘキシン−３、ビス（ｔｅｒｔ−ブチルパーオキシイソプロピル）ベンゼン、２，５−ジメチル−２，５−ジ（ベンゾイルパーオキシ）ヘキサン、ｔｅｒｔ−ブチルパーオキシベンゾエート、ｔｅｒｔ−ブチルパーオキシ−２−エチルヘキシルカーボネートの少なくとも一つを含む。補強充填剤は、カーボンブラック、シリカ、炭酸カルシウム、タルク粉、焼成クレー、ケイ酸マグネシウム、炭酸マグネシウムの少なくとも一つを含む。可塑剤は、パインタール油、モーター油、ナフテン油、パラフィン油、クマロン、ＲＸ−８０、ステアリン酸、パラフィン、液体ポリイソブチレン、脂肪酸誘導体、およびそれらの混合物の少なくとも一つを含む。
【０１３６】
ゴム組成物は、架橋剤０．２〜１０部、安定剤０．５〜３部、金属酸化物２〜１５部、加硫促進剤０〜３部を含む補助成分をさらに含む。架橋助剤は、トリアリルシアヌレート、トリアリルイソシアヌレート、エチレングリコールジメタクリレート、トリエチレングリコールジメタクリレート、トリアリルトリメリテート、トリメチロールプロパントリメタクリレート、Ｎ，Ｎ’−ｍ−フェニレンビスマレイミド、Ｎ，Ｎ’−ビスフルフリリデンアセトン、１，２−ポリブタジエン、ｐ−キノンジオキシム、硫黄、アクリル酸亜鉛、メタクリル酸亜鉛、メタクリル酸マグネシウム、メタクリル酸カルシウムおよびメタクリル酸アルミニウムの少なくとも一つを含む。
【０１３７】
金属酸化物は、酸化亜鉛、酸化マグネシウム、酸化カルシウム、一酸化鉛、四酸化三鉛の少なくとも一つである。
【０１３８】
安定剤は、２，２，４−トリメチル−１，２−ジヒドロキノリンポリマー（ＲＤ）、６−エトキシ−２，２，４−トリメチル−１，２−ジヒドロキノリン（ＡＷ）、２−メルカプトベンズイミダゾール（ＭＢ）の少なくとも一つを含む。加硫促進剤は、２−チオールベンゾチアゾール、ジベンゾチアゾールジスルフィド、テトラメチルチウラムモノスルフィド、テトラメチルチウラムジスルフィド、テトラエチルチウラムジスルフィド、Ｎ−シクロヘキシル−２−ベンゾチアジルスルフェンアミド、Ｎ，Ｎ−ジシクロヘキシル−２−ベンゾチアジルスルフェンアミド、ビスマレイミド、エチレンチオ尿素の少なくとも一つを含む。
【０１３９】
架橋系は架橋剤を含み、架橋助剤および加硫促進剤の少なくとも一つをさらに含んでもよい。
【０１４０】
使用されるＥＰＭのムーニー粘度ＭＬ（１＋４）１２５℃は、２０〜５０が好ましく、エチレンの含有量は４５〜６０％が好ましい。
【０１４１】
使用されるＥＰＤＭのムーニー粘度ＭＬ（１＋４）１２５℃は、２０〜１００が好ましく、２０〜８０がより好ましく、エチレンの含有量は、５０％〜７５％が好ましく、第三モノマーは、５−エチリデン−２−ノルボルネン、５−ビニル−２−ノルボルネンまたはジシクロペンタジエンであり、第三モノマーの含有量は１％〜７％である。
【０１４２】
使用される分岐ポリエチレンは、（α−ジイミン）ニッケル触媒で触媒助剤の作用下でエチレンの単独重合を触媒することによって得られる。使用される（α−ジイミン）ニッケル触媒の構造、合成方法およびそれによる分岐ポリエチレンの調製方法は、先行技術に開示されており、ＣＮ１０２８２７３１２Ａ、ＣＮ１０１８１２１４５Ａ、ＣＮ１０１５３１７２５Ａ、ＣＮ１０４９２６９６２Ａ、ＵＳ６１０３６５８、ＵＳ６６６０６７７に記載される技術を使用することができるが、これらに限定されない。
【０１４３】
分岐ポリエチレンは、分岐度が６０〜１３０分岐／１０００炭素、重量平均分子量が６．６万〜５１．８万、ムーニー粘度ＭＬ（１＋４）１２５℃が６〜１０２であることを特徴とする。分岐度は１Ｈ−ＮＭＲにより測定され、各分岐モル％は１３Ｃ−ＮＭＲにより測定された。
【０１４４】
詳細は以下の表のとおりである。
【０１４５】
【表１】
2020506282.tif 000002
【０１４６】
ゴム性能試験方法：
【０１４７】
１．硬さ試験：中国国家標準ＧＢ／Ｔ５３１．１−２００８に従って、硬さ試験機で試験を行い、試験温度を室温とした。
【０１４８】
２、引張強さ、切断時伸び性能試験：中国国家標準ＧＢ／Ｔ５２８−２００９に従って、電子引張試験機で試験を行い、引張速度を５００ｍｍ／分、試験温度を２３±２℃、サンプルを２型ダンベル状サンプルとした。
【０１４９】
３．引裂強さ試験：中国国家標準ＧＢ／Ｔ５２９−２００８に従って、電子引張試験機で試験を行い、引張速度を５００ｍｍ／分、試験温度を２３±２℃、サンプルを直角形のサンプルとした。
【０１５０】
４．圧縮永久歪み試験：中国国家標準ＧＢ／Ｔ７７５９−１９９６に従って、圧縮永久歪み装置でＢ型試料で試験を行い、圧縮率を２５％で、試験温度を７０℃とした。
【０１５１】
５．ムーニー粘度試験：中国国家標準ＧＢ／Ｔ１２３２．１−２０００に従って、ムーニー粘度計で試験を行い、試験温度を１２５℃とし、１分間予熱し、４分間試験を行った。
【０１５２】
６．熱空気老化加速試験：中国国家標準ＧＢ／Ｔ３５１２−２００１に従って、熱老化試験チャンバーで行い、試験条件を１５０℃×７２ｈとした。
【０１５３】
７．最適加硫時間Ｔｃ９０試験：中国国家標準ＧＢ／Ｔ１６５８４−１９９６に従って、ローターレス加硫機で行い、試験温度を１６０℃とした。
【０１５４】
以下、実施例１〜２９および比較例１〜６の加硫条件は、同様に、温度：１６０℃、圧力：１６ＭＰａ、時間Ｔｃ９０＋２ｍｉｎとした。
【０１５５】
以下、実施例に、本発明により提供されるゴム組成物を使用できる一部の応用分野を示し、ゴム組成物の加硫ゴム性能に試験・分析を行う。
【０１５６】
実施例１：
【０１５７】
用いられた分岐ポリエチレンの番号はＰＥＲ−６であった。
【０１５８】
ゴム組成物の加工工程は以下のとおりである。
【０１５９】
（１）混練：密閉式混合機の温度を９０℃、回転子の回転数を５０ｒｐｍに設定し、ＥＰＤＭ５０部および分岐ポリエチレン５０部を添加して９０秒間予備加圧して混練し、次いで酸化亜鉛５部およびステアリン酸１部を添加して１分間混練した。カーボンブラックＮ３３０  ５０部およびパラフィン油ＳＵＮＰＡＲ２２８０  ５部を添加して３分間混練した。最後に、架橋剤であるジクミルパーオキサイド（ＤＣＰ）３部、架橋助剤であるメタクリル酸亜鉛５部および架橋助剤である硫黄０．２部を添加して、２分間混練した後にゴムを排出させた。混練ゴムをロール温度６０℃のオープンロールで薄通しして、厚さが２．５ｍｍ程度のシートを得て２０時間放置した。
【０１６０】
（２）加硫後、１６時間放置してから、各試験を行った。
【０１６１】
本実施例におけるゴム組成物は、橋用プレート型ベアリングのゴムシート層のゴム混合物に用いられることができる。
【０１６２】
実施例２：
【０１６３】
用いられた分岐ポリエチレンの番号はＰＥＲ−６であった。
【０１６４】
ゴム組成物の加工工程は以下の通りである。
【０１６５】
（１）混練：密閉式混練機の温度を９０℃、回転子の回転数を５０ｒｐｍに設定し、分岐ポリエチレン１００部を添加して９０秒間予備加圧して混練し、次いで酸化亜鉛５部およびステアリン酸１部を添加して１分間混練した。カーボンブラックＮ３３０  ５０部およびパラフィン油ＳＵＮＰＡＲ２２８０  ５部を添加して３分間混練した。最後に、架橋剤であるジクミルパーオキサイド（ＤＣＰ）３部、架橋助剤であるメタクリル酸亜鉛５部および架橋助剤である硫黄０．２部を添加して、２分間混練した後にゴムを排出させた。混練ゴムをロール温度６０℃のオープンロールで薄通しして、厚さが２．５ｍｍ程度のシートを得て２０時間放置した。
【０１６６】
（２）加硫後、１６時間放置してから、各試験を行った。
【０１６７】
比較例１：
【０１６８】
加工工程は次のとおりである。
【０１６９】
（１）混練：密閉式混練機の温度を９０℃、回転子の回転数を５０ｒｐｍに設定し、ＥＰＤＭ１００部を添加して９０秒間予備加圧して混練し、次いで酸化亜鉛５部およびステアリン酸１部を添加して１分間混練した。カーボンブラックＮ３３０  ５０部およびパラフィン油ＳＵＮＰＡＲ２２８０  ５部を添加して３分間混練した。最後に、架橋剤であるジクミルパーオキサイド（ＤＣＰ）３部、架橋助剤であるメタクリル酸亜鉛５部および架橋助剤である硫黄０．２部を添加して、２分間混練した後にゴムを排出させた。混練ゴムをロール温度６０℃のオープンロールで薄通しして、厚さが２．５ｍｍ程度のシートを得て２０時間放置した。
【０１７０】
（２）加硫後、１６時間放置してから、各試験を行った。
【０１７１】
実施例３：
【０１７２】
用いられた分岐ポリエチレンの番号はＰＥＲ−５であった。
【０１７３】
ゴム組成物の加工工程は以下の通りである。
【０１７４】
（１）混練：密閉式混練機の温度を９０℃、回転子の回転数を５０ｒｐｍに設定し、ＥＰＤＭ７０部および分岐ポリエチレン３０部を添加して９０秒間予備加圧して混練し、次いで酸化亜鉛５部およびステアリン酸１部を添加して１分間混練した。カーボンブラックＮ３３０  ６５部およびパラフィン油ＳＵＮＰＡＲ２２８０  ５部を添加して３分間混練した。最後に、架橋剤であるジクミルパーオキサイド（ＤＣＰ）３部および架橋助剤であるトリアリルイソシアヌレート（ＴＡＩＣ）１部を添加して、２分間混練した後にゴムを排出させた。
【０１７５】
（２）加硫後、１６時間放置してから、各試験を行った。
【０１７６】
実施例４：
【０１７７】
用いられた分岐ポリエチレンの番号はＰＥＲ−５であった。
【０１７８】
ゴム組成物の加工工程は以下のとおりである。
【０１７９】
（１）混練：密閉式混練機の温度を９０℃、回転子の回転数を５０ｒｐｍに設定し、ＥＰＭ２０部、ＥＰＤＭ３０部および分岐ポリエチレン５０部を添加して９０秒間予備加圧して混練し、次いで酸化亜鉛５部およびステアリン酸１部を添加して１分間混練した。カーボンブラックＮ３３０  ６５部およびパラフィン油ＳＵＮＰＡＲ２２８０  ５部を添加して３分間混練した。最後に、架橋剤であるジクミルパーオキサイド（ＤＣＰ）３部および架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【０１８０】
（２）加硫後、１６時間放置してから、各試験を行った。
【０１８１】
実施例５：
【０１８２】
用いられた分岐ポリエチレンの番号はＰＥＲ−５であった。
【０１８３】
ゴム組成物の加工工程は以下のとおりである。
【０１８４】
（１）混練：密閉式混練機の温度を９０℃、回転子の回転数を５０ｒｐｍに設定し、ＥＰＤＭ３０部および分岐ポリエチレン７０部を添加して９０秒間予備加圧して混練し、次いで酸化亜鉛５部およびステアリン酸１部を添加して１分間混練した。カーボンブラックＮ３３０  ６５部およびパラフィン油ＳＵＮＰＡＲ２２８０  ５部を添加して３分間混練した。最後に、架橋剤であるジクミルパーオキサイド（ＤＣＰ）３部および架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【０１８５】
（２）加硫後、１６時間放置してから、各試験を行った。
【０１８６】
比較例２：
【０１８７】
ゴムマトリックスとしてＥＰＤＭが用いられた。
【０１８８】
加工工程は次のとおりである。
【０１８９】
（１）混練：密閉式混練機の温度を９０℃、回転子の回転数を５０ｒｐｍに設定し、ＥＰＤＭ１００部を添加して９０秒間予備加圧して混練し、次いで酸化亜鉛５部およびステアリン酸１部を添加して１分間混練した。カーボンブラックＮ３３０  ６５部およびパラフィン油ＳＵＮＰＡＲ２２８０  ５部を添加して３分間混練した。最後に、架橋剤であるジクミルパーオキサイド（ＤＣＰ）３部および架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【０１９０】
（２）加硫後、１６時間放置してから、各試験を行った。
【０１９１】
実施例１〜５及び比較例１、２の性能試験データは以下の表のとおりである。
【０１９２】
【表２】
2020506282.tif 000003
【０１９３】
実施例６：
【０１９４】
押出法により製造された橋用ゴム伸縮装置は、そのゴム伸縮体がＥＰＤＭと分岐ポリエチレンをゴムマトリックスとして用いた。用いられた分岐ポリエチレンの番号はＰＥＲ−１０であった。
【０１９５】
ゴム伸縮体に用いられるゴム混合物の加工工程は以下のとおりである。
【０１９６】
（１）混練：密閉式混練機の温度を９０℃、回転子の回転数を５０ｒｐｍに設定し、ＥＰＤＭ９０部および分岐ポリエチレン１０部を添加して９０秒間予備加圧して混練し、次いで酸化亜鉛５部、酸化カルシウム７部およびステアリン酸１部を添加して１分間混練した。カーボンブラックＮ５５０  ９０部、炭酸カルシウム１５部およびパラフィン油ＳＵＮＰＡＲ２２８０  ６０部を添加して３分間混練した。最後に、架橋剤であるジクミルパーオキサイド（ＤＣＰ）３部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０１９７】
（２）加硫後、１６時間放置してから、各試験を行った。
【０１９８】
実施例７：
【０１９９】
用いられた分岐ポリエチレンの番号はＰＥＲ−９であった。
【０２００】
ゴム組成物の加工工程は以下のとおりである。
【０２０１】
（１）混練：密閉式混練機の温度を９０℃、回転子の回転数を５０ｒｐｍに設定し、ＥＰＤＭ７０部および分岐ポリエチレン３０部を添加して９０秒間予備加圧して混練し、次いで酸化亜鉛５部、酸化カルシウム７部およびステアリン酸１部を添加して１分間混練した。カーボンブラックＮ５５０  ９０部、炭酸カルシウム１５部およびパラフィン油ＳＵＮＰＡＲ２２８０  ６０部を添加して３分間混練した。最後に、架橋剤であるジクミルパーオキサイド（ＤＣＰ）３部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０２０２】
（２）加硫後、１６時間放置してから、各試験を行った。
【０２０３】
実施例８：
【０２０４】
用いられた分岐ポリエチレンの番号はＰＥＲ−５であった。
【０２０５】
ゴム組成物の加工工程は以下のとおりである。
【０２０６】
（１）混練：密閉式混練機の温度を９０℃、回転子の回転数を５０ｒｐｍに設定し、分岐ポリエチレン１００部を添加して９０秒間予備加圧して混練し、次いで酸化亜鉛５部、酸化カルシウム７部およびステアリン酸１部を添加して１分間混練した。カーボンブラックＮ５５０  ９０部、炭酸カルシウム１５部およびパラフィン油ＳＵＮＰＡＲ２２８０  ６０部を添加して３分間混練した。最後に、架橋剤であるジクミルパーオキサイド（ＤＣＰ）３部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０２０７】
（２）加硫後、１６時間放置してから、各試験を行った。
【０２０８】
比較例３：
【０２０９】
加工工程は次のとおりである。
【０２１０】
（１）混練：密閉式混練機の温度を９０℃、回転子の回転数を５０ｒｐｍに設定し、ＥＰＤＭ１００部を添加して９０秒間予備加圧して混練し、次いで酸化亜鉛５部、酸化カルシウム７部およびステアリン酸１部を添加して１分間混練した。カーボンブラックＮ５５０  ９０部、炭酸カルシウム１５部およびパラフィン油ＳＵＮＰＡＲ２２８０  ６０部を添加して３分間混練した。最後に、架橋剤であるジクミルパーオキサイド（ＤＣＰ）３部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０２１１】
（２）加硫後、１６時間放置してから、各試験を行った。
【０２１２】
実施例９：
【０２１３】
用いられた分岐ポリエチレンの番号はＰＥＲ−４であった。
【０２１４】
ゴム組成物の加工工程は以下のとおりである。
【０２１５】
（１）混練：密閉式混練機の温度を９０℃、回転子の回転数を４０ｒｐｍに設定し、ＥＰＤＭ８０部および分岐ポリエチレン２０部を添加して９０秒間予備加圧して混練し、次いで酸化亜鉛５部、ステアリン酸１部および老化防止剤である２，２，４−トリメチル−１，２−ジヒドロキノリンポリマー（ＲＤ）２部を添加して１分間混練した。カーボンブラックＮ３３０  ５０部、炭酸カルシウム１０部、パラフィン油ＳＵＮＰＡＲ２２８０  ５部およびクマロン樹脂４部を添加して３分間混練した。最後に、架橋剤であるジクミルパーオキサイド（ＤＣＰ）３部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０２１６】
（２）加硫後、１６時間放置してから、各試験を行った。
【０２１７】
実施例１０：
【０２１８】
用いられた分岐ポリエチレンの番号はＰＥＲ−４であった。
【０２１９】
ゴム組成物の加工工程は以下のとおりである。
【０２２０】
（１）混練：密閉式混練機の温度を９０℃、回転子の回転数を４０ｒｐｍに設定し、ＥＰＤＭ５０部および分岐ポリエチレン５０部を添加して９０秒間予備加圧して混練し、次いで酸化亜鉛５部、ステアリン酸１部および老化防止剤ＲＤ  ２部を添加して１分間混練した。カーボンブラックＮ３３０  ５０部、炭酸カルシウム１０部、パラフィン油ＳＵＮＰＡＲ２２８０  ５部およびクマロン樹脂４部を添加して３分間混練した。最後に、架橋剤であるジクミルパーオキサイド（ＤＣＰ）３部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０２２１】
（２）加硫後、１６時間放置してから、各試験を行った。
【０２２２】
実施例１１：
【０２２３】
用いられた分岐ポリエチレンの番号はＰＥＲ−４であった。
【０２２４】
ゴム組成物の加工工程は以下のとおりである。
【０２２５】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部、ステアリン酸１部および老化防止剤ＲＤ  ２部を添加して１分間混練した。カーボンブラックＮ３３０  ５０部、炭酸カルシウム１０部、パラフィン油ＳＵＮＰＡＲ２２８０  ５部およびクマロン樹脂４部を添加して３分間混練した。最後に、架橋剤であるジクミルパーオキサイド（ＤＣＰ）３部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０２２６】
（２）加硫後、１６時間放置してから、各試験を行った。
【０２２７】
実施例１２：
【０２２８】
用いられた分岐ポリエチレンの番号はＰＥＲ−１およびＰＥＲ−７であった。
【０２２９】
ゴム組成物の加工工程は以下のとおりである。
【０２３０】
（１）混練：密閉式混練機の温度を９０℃、回転子の回転数を４０ｒｐｍに設定し、ＰＥＲ−１３０部およびＰＥＲ−７７０部を添加して９０秒間予備加圧して混練し、次いで酸化亜鉛５部、ステアリン酸１部および老化防止剤ＲＤ  ２部を添加して１分間混練した。カーボンブラックＮ３３０  ５０部、炭酸カルシウム１０部、パラフィン油ＳＵＮＰＡＲ２２８０  ５部およびクマロン樹脂４部を添加して３分間混練した。最後に、架橋剤であるジクミルパーオキサイド（ＤＣＰ）３部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０２３１】
（２）加硫後、１６時間放置してから、各試験を行った。
【０２３２】
比較例４：
【０２３３】
加工工程は次のとおりである。
【０２３４】
（１）混練：密閉式混練機の温度を９０℃、回転子の回転数を４０ｒｐｍに設定し、ＥＰＤＭ１００部を添加して９０秒間予備加圧して混練し、次いで酸化亜鉛５部、ステアリン酸１部および老化防止剤ＲＤ  ２部を添加して１分間混練した。カーボンブラックＮ３３０  ５０部、炭酸カルシウム１０部、パラフィン油ＳＵＮＰＡＲ２２８０  ５部およびクマロン樹脂４部を添加して３分間混練した。最後に、架橋剤であるジクミルパーオキサイド（ＤＣＰ）３部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０２３５】
（２）加硫後、１６時間放置してから、各試験を行った。
【０２３６】
実施例６〜１２及び比較例３、４の性能試験データは以下の表のとおりである。
【０２３７】
【表３】
2020506282.tif 000004
【０２３８】
実施例１３：
【０２３９】
用いられた分岐ポリエチレンの番号はＰＥＲ−８であった。
【０２４０】
ゴム組成物の加工工程は以下のとおりである。
【０２４１】
（１）混練：密閉式混練機の温度を９０℃、回転子の回転数を４０ｒｐｍに設定し、ＥＰＤＭ５０部および分岐ポリエチレン５０部を添加して９０秒間予備加圧して混練し、次いで酸化亜鉛５部およびステアリン酸１部を添加して１分間混練した。カーボンブラックＮ３３０  ７５部および水添ロジン２０部を添加して３分間混練した。最後に、架橋剤であるジクミルパーオキサイド（ＤＣＰ）３．５部、Ｎ，Ｎ’−ｍ−フェニレンビスマレイミド３部および架橋助剤であるｐ−キノンジオキシム１部を添加して、２分間混練した後にゴムを排出させた。混練ゴムをロール温度６０℃のオープンロールで薄通しして、厚さが２．５ｍｍ程度のシートを得て２０時間放置した。
【０２４２】
（２）加硫後、１６時間放置してから、各試験を行った。
【０２４３】
当該ゴム組成物は、ゴム製軌道パッドを製造するために用いられることができる。
【０２４４】
実施例１４：
【０２４５】
用いられた分岐ポリエチレンの番号はＰＥＲ−２およびＰＥＲ−８であった。
【０２４６】
ゴム組成物の加工工程は以下のとおりである。
【０２４７】
（１）混練：密閉式混練機の温度を９０℃、回転子の回転数を４０ｒｐｍに設定し、ＰＥＲ−８８０部およびＰＥＲ−２２０部を添加して９０秒間予備加圧して混練し、次いで酸化亜鉛５部およびステアリン酸１部を添加して１分間混練した。カーボンブラックＮ３３０  ７５部および水添ロジン２０部を添加して３分間混練した。最後に、架橋剤であるジクミルパーオキサイド（ＤＣＰ）３．５部、Ｎ，Ｎ’−ｍ−フェニレンビスマレイミド３部および架橋助剤であるｐ−キノンジオキシム１部を添加して、２分間混練した後にゴムを排出させた。混練ゴムをロール温度６０℃のオープンロールで薄通しして、厚さが２．５ｍｍ程度のシートを得て２０時間放置した。
【０２４８】
（２）加硫後、１６時間放置してから、各試験を行った。
【０２４９】
比較例５：
【０２５０】
加工工程は次のとおりである。
【０２５１】
（１）混練：密閉式混練機の温度を９０℃、回転子の回転数を４０ｒｐｍに設定し、ＥＰＤＭ１００部を添加して９０秒間予備加圧して混練し、次いで酸化亜鉛５部およびステアリン酸１部を添加して１分間混練した。カーボンブラックＮ３３０  ７５部および水添ロジン２０部を添加して３分間混練した。最後に、架橋剤であるジクミルパーオキサイド（ＤＣＰ）３．５部、Ｎ，Ｎ’−ｍ−フェニレンビスマレイミド３部および架橋助剤であるｐ−キノンジオキシム１部を添加して、２分間混練した後にゴムを排出させた。混練ゴムをロール温度６０℃のオープンロールで薄通しして、厚さが２．５ｍｍ程度のシートを得て２０時間放置した。
【０２５２】
（２）加硫後、１６時間放置してから、各試験を行った。
【０２５３】
実施例１５：
【０２５４】
用いられた分岐ポリエチレンの番号はＰＥＲ−７であった。
【０２５５】
ゴム組成物の加工工程は以下のとおりである。
【０２５６】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ３３０  １２５部、パラフィン油ＳＵＮＰＡＲ２２８０  ８０部およびポリエチレンワックス５部を添加して３分間混練した。最後に、架橋剤であるジクミルパーオキサイド（ＤＣＰ）４部および架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【０２５７】
（２）加硫後、１６時間放置してから、各試験を行った。
【０２５８】
実施例１６：
【０２５９】
用いられた分岐ポリエチレンの番号はＰＥＲ−４であった。
【０２６０】
ゴム組成物の加工工程は以下のとおりである。
【０２６１】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ３３０  ４５部、パラフィン油ＳＵＮＰＡＲ２２８０  ５部およびクマロン樹脂３部を添加して３分間混練した。最後に、架橋剤であるジクミルパーオキサイド（ＤＣＰ）３部、架橋助剤であるトリアリルイソシアヌレート（ＴＡＩＣ）１部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０２６２】
（２）加硫後、１６時間放置してから、各試験を行った。
【０２６３】
実施例１７：
【０２６４】
用いられた分岐ポリエチレンの番号はＰＥＲ−６であった。
【０２６５】
ゴム組成物の加工工程は以下のとおりである。
【０２６６】
（１）混練：密閉式混練機の温度を９０℃、回転子の回転数を４０ｒｐｍに設定し、分岐ポリエチレン１００部を添加して９０秒間予備加圧して混練し、次いで酸化亜鉛１０部、老化防止剤ＲＤ  １部およびステアリン酸１部を添加して１分間混練した。カーボンブラックＮ５５０  ８０部およびパラフィン油ＳＵＮＰＡＲ２２８０  １００部を添加して３分間混練した。最後に、架橋剤であるジクミルパーオキサイド（ＤＣＰ）３部、Ｎ−シクロヘキシル−２−ベンゾチアジルスルフェンアミド（ＣＺ）０．５部、テトラメチルチウラムジスルフィド（ＴＭＴＤ）１．２５部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０２６７】
（２）加硫後、１６時間放置してから、各試験を行った。
【０２６８】
実施例１８：
【０２６９】
用いられた分岐ポリエチレンの番号はＰＥＲ−６であった。
【０２７０】
ゴム組成物の加工工程は以下のとおりである。
【０２７１】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ３３０  ６５部およびパラフィン油ＳＵＮＰＡＲ２２８０  ４５部を添加して３分間混練した。最後に、架橋剤であるジクミルパーオキサイド（ＤＣＰ）３部および架橋助剤であるエチレングリコールジメタクリレート２部を添加して、２分間混練した後にゴムを排出させた。混練ゴムをロール温度６０℃のオープンロールで薄通しして、厚さが２．５ｍｍ程度のシートを得て２０時間放置した。
【０２７２】
（２）加硫後、１６時間放置してから、各試験を行った。
【０２７３】
実施例１９：
【０２７４】
用いられた分岐ポリエチレンの番号はＰＥＲ−３であった。
【０２７５】
ゴム組成物の加工工程は以下のとおりである。
【０２７６】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ５５０  ６０部、炭酸カルシウム８０部およびパラフィン油ＳＵＮＰＡＲ２２８０  １２０部を添加して３分間混練した。最後に、架橋剤であるジクミルパーオキサイド（ＤＣＰ）１部、架橋助剤であるトリアリルイソシアヌレート（ＴＡＩＣ）０．３部、架橋助剤である硫黄０．５部、Ｎ−シクロヘキシル−２−ベンゾチアジルスルフェンアミド（ＣＺ）１部およびテトラメチルチウラムジスルフィド（ＴＭＴＤ）０．８部を添加して、２分間混練した後にゴムを排出させた。混練ゴムをロール温度６０℃のオープンロールで薄通しして、厚さが２．５ｍｍ程度のシートを得て２０時間放置した。
【０２７７】
（２）加硫後、１６時間放置してから、各試験を行った。
【０２７８】
実施例２０：
【０２７９】
用いられた分岐ポリエチレンの番号はＰＥＲ−５であった。
【０２８０】
ゴム組成物の加工工程は以下のとおりである。
【０２８１】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ３３０  ５０部、カーボンブラックＮ５５０  ６０部およびパラフィン油ＳＵＮＰＡＲ２２８０  ２４０部を添加して３分間混練した。最後に、架橋剤であるジクミルパーオキサイド（ＤＣＰ）８部、架橋助剤であるトリアリルイソシアヌレート（ＴＡＩＣ）２部および架橋助剤である１，２−ポリブタジエン８部を添加して、２分間混練した後にゴムを排出させた。混練ゴムをロール温度６０℃のオープンロールで薄通しして、厚さが２．５ｍｍ程度のシートを得て２０時間放置した。
【０２８２】
（２）加硫後、１６時間放置してから、各試験を行った。
【０２８３】
実施例１３〜２０および比較例５の性能試験データは以下の表のとおりである。
【表４】
2020506282.tif 000005
【０２８４】
実施例２１：
【０２８５】
用いられた分岐ポリエチレンの番号はＰＥＲ−４であった。
【０２８６】
ゴム組成物の加工工程は以下のとおりである。
【０２８７】
（１）混練：密閉式混練機の温度を９０℃、回転子の回転数を４０ｒｐｍに設定し、分岐ポリエチレン１００部およびステアリン酸１部を添加して９０秒間予備加圧して混練し、次いでカーボンブラックＮ５５０  ３０部およびパラフィン油ＳＵＮＰＡＲ２２８０  ５部を添加して３分間混練した。最後に、架橋剤であるジクミルパーオキサイド（ＤＣＰ）４部を添加して、２分間混練した後にゴムを排出させた。混練ゴムをロール温度６０℃のオープンロールで薄通しして、厚さが２．５ｍｍ程度のシートを得て２０時間放置した。
【０２８８】
（２）加硫後、１６時間放置してから、各試験を行った。
【０２８９】
実施例２２：
【０２９０】
用いられた分岐ポリエチレンの番号はＰＥＲ−４であった。
【０２９１】
ゴム組成物の加工工程は以下のとおりである。
【０２９２】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ５５０  １２０部、炭酸カルシウム８０部およびパラフィン油ＳＵＮＰＡＲ２２８０  １８０部を添加して３分間混練した。最後に、架橋剤であるジクミルパーオキサイド（ＤＣＰ）１０部、架橋助剤であるトリアリルイソシアヌレート（ＴＡＩＣ）３部および架橋助剤である１，２−ポリブタジエン７部を添加して、２分間混練した後にゴムを排出させた。混練ゴムをロール温度６０℃のオープンロールで薄通しして、厚さが２．５ｍｍ程度のシートを得て２０時間放置した。
【０２９３】
（２）加硫後、１６時間放置してから、各試験を行った。
【０２９４】
実施例２３：
【０２９５】
用いられた分岐ポリエチレンの番号はＰＥＲ−７であった。
【０２９６】
ゴム組成物の加工工程は以下のとおりである。
【０２９７】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ３３０  ３０部、カーボンブラックＮ５５０  ５０部およびパラフィン油ＳＵＮＰＡＲ２２８０  ５部を添加して３分間混練した。最後に、架橋剤であるジクミルパーオキサイド（ＤＣＰ）３．５部を添加して、２分間混練した後にゴムを排出させた。混練ゴムをロール温度６０℃のオープンロールで薄通しして、厚さが２．５ｍｍ程度のシートを得て２０時間放置した。
【０２９８】
（２）加硫後、１６時間放置してから、各試験を行った。
【０２９９】
実施例２４：
【０３００】
用いられた分岐ポリエチレンの番号はＰＥＲ−６であった。
【０３０１】
加工工程は次のとおりである。
【０３０２】
（１）混練：密閉式混練機の温度を９０℃、回転子の回転数を４０ｒｐｍに設定し、分岐ポリエチレン１００部を添加して９０秒間予備加圧して混練し、次いで酸化亜鉛６部、老化防止剤ＲＤ  ２部およびステアリン酸１部を添加して１分間混練した。カーボンブラックＮ３３０  ５５部、パラフィン油ＳＵＮＰＡＲ２２８０  ５部およびクマロン樹脂５部を添加して３分間混練した。最後に、架橋剤であるジクミルパーオキサイド（ＤＣＰ）４部、架橋助剤であるトリアリルイソシアヌレート（ＴＡＩＣ）１．５部、架橋助剤であるメタクリル酸亜鉛８部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０３０３】
（２）加硫後、１６時間放置してから、各試験を行った。
【０３０４】
実施例２５：
【０３０５】
用いられた分岐ポリエチレンの番号はＰＥＲ−５であった。
【０３０６】
加工工程は次のとおりである。
【０３０７】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ５５０  １００部およびパラフィン油ＳＵＮＰＡＲ２２８０  ７５部を添加して３分間混練した。最後に、架橋剤であるジクミルパーオキサイド（ＤＣＰ）２部、架橋助剤であるトリアリルイソシアヌレート（ＴＡＩＣ）１部および架橋助剤である硫黄０．２部を添加して、２分間混練した後にゴムを排出させた。混練ゴムをロール温度６０℃のオープンロールで薄通しして、厚さが２．５ｍｍ程度のシートを得て２０時間放置した。
【０３０８】
（２）加硫後、１６時間放置してから、各試験を行った。
【０３０９】
実施例２６：
【０３１０】
用いられた分岐ポリエチレンの番号はＰＥＲ−４であった。
【０３１１】
加工工程は次のとおりである。
【０３１２】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ５５０  ５０部およびポリエチレンワックス５部を添加して３分間混練した。最後に、架橋剤であるジクミルパーオキサイド（ＤＣＰ）３．５部、架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【０３１３】
（２）加硫後、１６時間放置してから、各試験を行った。
【０３１４】
実施例２１〜２６の性能試験データは以下の表のとおりである。
【０３１５】
【表５】
2020506282.tif 000006
【０３１６】
実施例２７：
【０３１７】
用いられた分岐ポリエチレンの番号はＰＥＲ−５であった。
【０３１８】
加工工程は次のとおりである。
【０３１９】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ３３０  ７０部、カーボンブラックＮ５５０  ３０部、パラフィン油ＳＵＮＰＡＲ２２８０  ４０部およびクマロン樹脂５部を添加して３分間混練した。最後に、架橋剤であるジクミルパーオキサイド（ＤＣＰ）４部、架橋助剤であるトリアリルイソシアヌレート（ＴＡＩＣ）１部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０３２０】
（２）加硫後、１６時間放置してから、各試験を行った。
【０３２１】
実施例２８：
【０３２２】
用いられた分岐ポリエチレンの番号はＰＥＲ−５であった。
【０３２３】
加工工程は次のとおりである。
【０３２４】
（１）混練：密閉式混練機の温度を９０℃、回転子の回転数を４０ｒｐｍに設定し、分岐ポリエチレン１００部を添加して９０秒間予備加圧して混練し、次いでカーボンブラックＮ３３０  １２０部、タルク粉３０部およびパラフィン油ＳＵＮＰＡＲ２２８０  １０５部を添加して３分間混練した。最後に、架橋剤であるジクミルパーオキサイド（ＤＣＰ）５部および架橋助剤であるトリアリルイソシアヌレート（ＴＡＩＣ）２部を添加して、２分間混練した後にゴムを排出させた。混練ゴムをロール温度６０℃のオープンロールで薄通しして、厚さが２．５ｍｍ程度のシートを得て２０時間放置した。
【０３２５】
（２）加硫後、１６時間放置してから、各試験を行った。
【０３２６】
比較例６：
【０３２７】
加工工程は次のとおりである。
【０３２８】
（１）混練：密閉式混練機の温度を９０℃、回転子の回転数を４０ｒｐｍに設定し、ＥＰＤＭ１００部を添加して９０秒間予備加圧して混練し、次いで酸化亜鉛５部およびステアリン酸１部を添加して１分間混練した。カーボンブラックＮ３３０  ７０部、カーボンブラックＮ５５０  ３０部、パラフィン油ＳＵＮＰＡＲ２２８０  ４０部およびクマロン樹脂５部を添加して３分間混練した。最後に、架橋剤であるジクミルパーオキサイド（ＤＣＰ）４部、架橋助剤であるトリアリルイソシアヌレート（ＴＡＩＣ）１部および架橋助剤である硫黄０．３部を添加して、２分間混練した後にゴムを排出させた。混練ゴムをロール温度６０℃のオープンロールで薄通しして、厚さが２．５ｍｍ程度のシートを得て２０時間放置した。
【０３２９】
（２）加硫後、１６時間放置してから、各試験を行った。
【０３３０】
実施例２７、２８および比較例６の性能試験データは以下の表のとおりである。
【０３３１】
【表６】
2020506282.tif 000007
【０３３２】
実施例２９：
【０３３３】
用いられた分岐ポリエチレンの番号はＰＥＲ−４であった。
【０３３４】
加工工程は次のとおりである。
【０３３５】
（１）混練：密閉式混練機の温度を９０℃、回転子の回転数を４０ｒｐｍに設定し、分岐ポリエチレン１００部を添加して９０秒間予備加圧して混練し、次いで酸化亜鉛５部およびステアリン酸１部を添加して１分間混練した。カーボンブラックＮ３３０  ４０部、硫酸バリウム６０部、パラフィン油ＳＵＮＰＡＲ２２８０  １０部およびポリエチレンワックス８部を添加して３分間混練した。最後に、架橋剤であるジクミルパーオキサイド（ＤＣＰ）７部を添加して、２分間混練した後にゴムを排出させた。混練ゴムをロール温度６０℃のオープンロールで薄通しして、厚さが２．５ｍｍ程度のシートを得て２０時間放置した。
【０３３６】
（２）加硫後、１６時間放置してから、各試験を行った。
【０３３７】
本発明は、橋用ゴム伸縮装置、ゴム製軌道パッド、橋用プレート型ゴムサポーター、鉢型ゴムサポーター、ゴム鋼板複合型伸縮装置、ゴム製フェンダー、ゴム製止水ベルト、車両用衝撃吸収ベアリング、ゴムローラ、高温耐性Ｖリブドベルト、ワイパー、シールリング、防水コイルなどの製造加工のような前記ゴム組成物の様々な応用をさらに提供する。具体的な実施例は以下のとおりである。
【０３３８】
実施例３０：
【０３３９】
橋用プレート型ゴムサポーターの加工工程は、以下のとおりである。
【０３４０】
当該橋用プレート型ゴムサポーターは、鋼板とゴムシート層とを含み、各層のゴムシートと鋼板との間に接着剤を塗布して加圧加硫することによって全体として接着されるものである。本実施例におけるゴムシート層に用いられるゴム組成物は、実施例２に記載の組成および配合割合で秤量し混練したものである。
【０３４１】
（１）ゴム混練工程：密閉式混練機の温度を９０℃、回転子の回転数を５０ｒｐｍに設定し、分岐ポリエチレン１００部を添加して９０秒間予備加圧して混練し、次いで酸化亜鉛５部およびステアリン酸１部を添加して１分間混練した。カーボンブラックＮ３３０  ５０部およびパラフィン油ＳＵＮＰＡＲ２２８０  ５部を添加して３分間混練した。最後に、架橋剤であるジクミルパーオキサイド（ＤＣＰ）３部、架橋助剤であるメタクリル酸亜鉛５部および架橋助剤である硫黄０．２部を添加して、２分間混練した後にゴムを排出させた。オープンロールで薄通ししてシートとして取り出し、放置して検出を行った。番号付け、再練り、カレンダー加工及びシート出しを行った後に、加硫プロセスのために所望の仕様の中間製品であるゴムシートに打ち抜いた。
【０３４２】
（２）加硫工程：ゴムシートと、表面処理されて接着剤が塗布された鋼板とを工程要求に応じて順次積層して成形した後、予熱された金型に充填してから、プレス加硫機に入れて加硫した。加硫温度１６０℃、蒸気圧０．６ＭＰａ、時間２５分間とした。
【０３４３】
（３）加硫が完了した後、金型を引き出して取り外し、ゴムサポーターの最終製品を取り出し、冷却し放置してトリミングすることで、最終製品を得た。
【０３４４】
実施例３１：
【０３４５】
橋用プレート型ゴムサポーターの加工工程は、以下のとおりである。
【０３４６】
当該橋用プレート型ゴムサポーターは、鋼板、テフロン(登録商標)板およびゴムシート層を含み、各層のゴムシートと鋼板およびテフロン(登録商標)板との間に接着剤を塗布し加圧加硫することによって全体として接着されるものである。本実施例におけるゴムシート層に用いられるゴム組成物は、実施例２に記載の組成と配合割合で秤量し混練したものである。
【０３４７】
（１）ゴム混練工程：密閉式混練機の温度を９０℃、回転子の回転数を５０ｒｐｍに設定し、分岐ポリエチレンＰＥＲ−６１００部を添加して９０秒間予備加圧して混練し、次いで酸化亜鉛５部およびステアリン酸１部を添加して１分間混練した。カーボンブラックＮ３３０  ５０部およびパラフィン油ＳＵＮＰＡＲ２２８０  ５部を添加して３分間混練した。最後に、架橋剤であるジクミルパーオキサイド（ＤＣＰ）３部、架橋助剤であるメタクリル酸亜鉛５部および架橋助剤である硫黄０．２部を添加して、２分間混練した後にゴムを排出させた。オープンロールで薄通ししてシートとして取り出し、放置して検出を行った。番号付け、再練り、カレンダー加工及びシート出しを行った後に、加硫プロセスのために所望の仕様の中間製品であるゴムシートに打ち抜いた。
【０３４８】
（２）加硫工程：ゴムシートと、表面処理されて接着剤が塗布された鋼板とテフロン(登録商標)板とを工程要求に応じて順次積層して成形した後、予熱された金型に充填してから、プレス加硫機に入れて加硫した。加硫温度１６０℃、蒸気圧０．６ＭＰａ、時間２５分間とした。
【０３４９】
（３）後処理：加硫が完了した後、金型を引き出して取り外し、ゴムサポーターの最終製品を取り出し、冷却し放置してトリミングすることで、スパンの大きい構造に適した単純支持橋用ゴムサポーターを得た。
【０３５０】
実施例３２：
【０３５１】
本実施例における鉢型ゴムサポーターは、上部支持板、ステンレス鋼板、テフロン(登録商標)板、中間鋼板、シールリング、ゴム支承板、下部支持板およびアンカーを含む。本実施例におけるゴム支承板は、実施例５と同様のゴム組成物を採用し、その加工工程は以下のとおりである。
【０３５２】
（１）ゴム混練工程：密閉式混練機の温度を９０℃、回転子の回転数を５０ｒｐｍに設定し、ＥＰＤＭ３０部および分岐ポリエチレンＰＥＲ−５７０部を添加して９０秒間予備加圧して混練し、次いで酸化亜鉛５部およびステアリン酸１部を添加して１分間混練した。カーボンブラックＮ３３０  ６５部およびパラフィン油ＳＵＮＰＡＲ２２８０  ５部を添加して３分間混練した。最後に、架橋剤であるジクミルパーオキサイド（ＤＣＰ）３部および架橋助剤であるトリアリルイソシアヌレート（ＴＡＩＣ）１部を添加して、２分間混練した後にゴムを排出させた。オープンロールで薄通ししてシートとして取り出し、放置して検出を行った。
【０３５３】
（２）加硫工程：モールドプレス加硫を採用し、加硫温度１６０℃、蒸気圧０．６ＭＰａ、加硫時間２５分間としたとした。
【０３５４】
（３）冷却して放置し、トリミングして仕上げを行うことでゴム支承板を得た。
【０３５５】
ゴム支承板と他の部品とを組み立てて鉢型ゴムサポーターを得た。
【０３５６】
実施例３３：
【０３５７】
橋用ゴム伸縮装置に用いられるゴム伸縮体は、押出法によって得られるものであり、具体的な工程は以下のとおりである。
【０３５８】
（１）混練：本実施例に記載のゴム伸縮体として実施例８に記載のゴム組成物を用い、密閉式混練機の温度を９０℃、回転子の回転数を５０ｒｐｍに設定し、分岐ポリエチレンＰＥＲ−５  １００部を添加して９０秒間予備加圧して混練し、次いで酸化亜鉛５部、酸化カルシウム７部およびステアリン酸１部を添加して１分間混練した。カーボンブラックＮ５５０  ９０部、炭酸カルシウム１５部およびパラフィン油ＳＵＮＰＡＲ２２８０  ６０部を添加して３分間混練した。最後に、架橋剤であるジクミルパーオキサイド（ＤＣＰ）３部および架橋助剤である硫黄０．３部を添加して、２分間混練した後にゴムを排出させた。オープンロールで薄通ししてシートとして取り出し、放置して検出を行った。
【０３５９】
（２）押出と加硫：押出加硫プロセスでは、真空押出機を好適に採用し、押出機の温度をヘッド部９０〜１００℃、スクリュー温度７０〜８０℃に設定し、ヘッド部の圧力を１５〜２０ＭＰａに制御する必要がある。押出機の回転数を２５〜３０ｒｐｍとし、塩浴加硫プロセスを採用し、スプレー部の温度２５０℃、浸漬部の温度２２０℃、浸漬プレス部の温度２２０℃、伝動速度３５〜４５ｍ／ｍｉｎ、冷却部の温度２５〜３０℃とした。
【０３６０】
（３）冷却してトリミングし、検査を行うことで、最終製品を得た。
【０３６１】
実施例３４：
【０３６２】
橋用ゴム伸縮装置に用いられるゴム伸縮体は、モールドプレス法によって得られるものであり、具体的な工程は以下のとおりである。
【０３６３】
（１）混練と成形：本実施例に記載のゴム伸縮体として実施例１１に記載のゴム組成物を用い、密閉式混練機の温度を９０℃、回転子の回転数を４０ｒｐｍに設定し、分岐ポリエチレンＰＥＲ−４  １００部を添加して９０秒間予備加圧して混練し、次いで酸化亜鉛５部、ステアリン酸１部および老化防止剤ＲＤ  ２部を添加して１分間混練した。カーボンブラックＮ３３０  ５０部、炭酸カルシウム１０部、パラフィン油ＳＵＮＰＡＲ２２８０  ５部およびクマロン樹脂４部を添加して３分間混練した。最後に、架橋剤であるジクミルパーオキサイド（ＤＣＰ）３部および架橋助剤である硫黄０．３部を添加して、２分間混練した後にゴムを排出させた。オープンロールで薄通ししてシートとして取り出し、放置して検出を行った。再練りしてシート出しし、秤量して成形した。
【０３６４】
（２）モールドプレス加硫：加硫温度１６０℃、蒸気圧０．６ＭＰａ、加硫時間２５分間とした。
【０３６５】
（３）冷却してトリミングし、検査を行うことで、最終製品を得た。
【０３６６】
実施例３５：
【０３６７】
ゴム鋼板複合型伸縮装置の加工工程は以下のとおりである。
【０３６８】
（１）混合と成形：ゴム部分として実施例１１に記載のゴム組成物を用い、密閉式混練機の温度を９０℃、回転子の回転数を４０ｒｐｍに設定し、分岐ポリエチレンＰＥＲ−４  １００部を添加して９０秒間予備加圧して混練し、次いで酸化亜鉛５部、ステアリン酸１部および老化防止剤ＲＤ  ２部を添加して１分間混練した。カーボンブラックＮ３３０  ５０部、炭酸カルシウム１０部、パラフィン油ＳＵＮＰＡＲ２２８０  ５部およびクマロン樹脂４部を添加して３分間混練した。最後に、架橋剤であるジクミルパーオキサイド（ＤＣＰ）３部および架橋助剤である硫黄０．３部を添加して、２分間混練した後にゴムを排出させた。オープンロールで薄通ししてシートとして取り出し、放置して検出を行った。再練りしてシート出しし、秤量して成形した。
【０３６９】
（２）加硫工程：ゴムシートと、表面処理されて接着剤が塗布された鋼板とを工程要求に応じて貼合して成形した後、予熱された金型に充填してから、プレス加硫機に入れて加硫した。加硫温度１６０℃、蒸気圧０．６ＭＰａ、時間２５分間とした。
【０３７０】
（３）加硫が完了した後、金型を引き出して取り外し、ゴムサポーターの最終製品を取り出し、冷却し放置してトリミングすることで、最終製品を得た。
【０３７１】
実施例３６：
【０３７２】
ゴム製軌道パッドの加工工程は以下のとおりである。
【０３７３】
（１）混練：実施例１４に記載のゴム組成物を用い、密閉式混練機の温度を９０℃、回転子の回転数を４０ｒｐｍに設定し、ＰＥＲ−８８０部およびＰＥＲ−１２０部を添加して９０秒間予備加圧して混練し、次いで酸化亜鉛５部およびステアリン酸１部を添加して１分間混練した。カーボンブラックＮ３３０  ７５部および水添ロジン２０部を添加して３分間混練した。最後に、架橋剤であるジクミルパーオキサイド（ＤＣＰ）３．５部、Ｎ，Ｎ’−ｍ−フェニレンビスマレイミド３部および架橋助剤であるｐ−キノンジオキシム１部を添加して、２分間混練した後にゴムを排出させた。放置し検出してから熱入れし、所望の厚さに応じてシート出しし、加硫プロセスのために所望の仕様形状に裁断した。
【０３７４】
（２）モールドプレス加硫：加硫温度１６０℃、蒸気圧０．６ＭＰａ、時間２５分間とした。
【０３７５】
（３）トリミングして、検査を行い、最終製品を得た。
【０３７６】
実施例３７：
【０３７７】
ゴム製フェンダーの加工工程は以下のとおりである。
【０３７８】
（１）混練：実施例１５に記載のゴム組成物を用い、密閉式混練機の温度を９０℃、回転子の回転数を４０ｒｐｍに設定し、分岐ポリエチレンＰＥＲ−７  １００部を添加して９０秒間予備加圧して混練し、次いで酸化亜鉛５部およびステアリン酸１部を添加して１分間混練した。カーボンブラックＮ３３０  １２５部、パラフィン油ＳＵＮＰＡＲ２２８０  ８０部およびポリエチレンワックス５部を添加して３分間混練した。最後に、架橋剤であるジクミルパーオキサイド（ＤＣＰ）４部および架橋助剤であるトリアリルイソシアヌレート（ＴＡＩＣ）１部を添加して、２分間混練した後にゴムを排出させた。
【０３７９】
（２）モールドプレスと加硫：混練ゴムをキャビティ内に投入し、次いで型閉じし、ゴム混合物を十分に流動させ、排気して型閉じし、加硫した。加硫温度１６０℃、時間２５分間とした。
【０３８０】
（３）金型を開き、製品を取り出し、トリミングし、検査して最終製品を得た。
【０３８１】
実施例３８：
【０３８２】
ゴム製止水ベルトの加工工程は以下のとおりである。
【０３８３】
（１）混練と成形：実施例１６に記載のゴム組成物を用い、密閉式混練機の温度を９０℃、回転子の回転数を４０ｒｐｍに設定し、分岐ポリエチレンＰＥＲ−４  １００部を添加して９０秒間予備加圧して混練し、次いで酸化亜鉛５部およびステアリン酸１部を添加して１分間混練した。カーボンブラックＮ３３０  ４５部、パラフィン油ＳＵＮＰＡＲ２２８０  ５部およびクマロン樹脂３部を添加して３分間混練した。最後に、架橋剤であるジクミルパーオキサイド（ＤＣＰ）３部、架橋助剤であるトリアリルイソシアヌレート（ＴＡＩＣ）１部および架橋助剤である硫黄０．３部を添加して、２分間混練した後にゴムを排出させた。放置して検査を行い、再練りしてシート出しし、秤量して成形した。
【０３８４】
（２）モールドプレス加硫：加硫温度１６０℃、蒸気圧０．６ＭＰａ、時間２５分間とした。
【０３８５】
（３）トリミングして仕上げし、検査を行い、最終製品を得た。
【０３８６】
実施例３９：
【０３８７】
スチールエッジゴム製止水ベルトの加工工程は以下のとおりである。
【０３８８】
（１）ゴム部分の混練と成形：実施例１６に記載のゴム組成物を用い、密閉式混練機の温度を９０℃、回転子の回転数を４０ｒｐｍに設定し、分岐ポリエチレンＰＥＲ−４  １００部を添加して９０秒間予備加圧して混練し、次いで酸化亜鉛５部およびステアリン酸１部を添加して１分間混練した。カーボンブラックＮ３３０  ４５部、パラフィン油ＳＵＮＰＡＲ２２８０  ５部およびクマロン樹脂３部を添加して３分間混練した。最後に、架橋剤であるジクミルパーオキサイド（ＤＣＰ）３部、架橋助剤であるトリアリルイソシアヌレート（ＴＡＩＣ）１部および架橋助剤である硫黄０．３部を添加して、２分間混練した後にゴムを排出させた。放置して検査を行い、再練りしてシート出しし、秤量して成形した。
【０３８９】
（２）加硫工程：ゴムシートと、表面処理されて接着剤が塗布された鋼板とを工程要求に応じて貼合して成形した後、予熱された金型に装填してから、プレス加硫機に入れて加硫した。加硫温度１６０℃、蒸気圧０．６ＭＰａ、時間２５分間とした。
【０３９０】
（３）トリミングして仕上げし、検査を行い、最終製品を得た。
【０３９１】
実施例４０：
【０３９２】
車両用衝撃吸収ベアリングの加工工程は以下のとおりである。
【０３９３】
（１）ゴム部分の混練と成形：実施例１７に記載のゴム組成物を用い、密閉式混練機の温度を９０℃、回転子の回転数を４０ｒｐｍに設定し、分岐ポリエチレン１００部を添加して９０秒間予備加圧して混練し、次いで酸化亜鉛１０部、酸化防止剤ＲＤ  １部およびステアリン酸１部を添加して１分間混練した。カーボンブラックＮ５５０  ８０部およびパラフィン油ＳＵＮＰＡＲ２２８０  １００部を添加して３分間混練した。最後に、架橋剤であるジクミルパーオキサイド（ＤＣＰ）３部、Ｎ−シクロヘキシル−２−ベンゾチアジルスルフェンアミド（ＣＺ）０．５部、テトラメチルチウラムジスルフィド（ＴＭＴＤ）１．２５部および架橋助剤である硫黄０．３部を添加して、２分間混練した後にゴムを排出させた。放置して検査を行い、再練りしてシート出しし、秤量して成形した。
【０３９４】
（２）加硫工程：ゴム混合物と、表面処理されて接着剤が塗布された金属部品とを工程要求に応じて貼合して成形した後、予熱された金型に装填してから、プレス加硫機により加硫した。加硫温度１６０℃、蒸気圧０．６ＭＰａ、時間２５分間とした。
【０３９５】
（３）トリミングして仕上げし、検査を行い、最終製品を得た。
【０３９６】
本実施例の衝撃吸収ベアリングは、エンジンや排気管などの高温部位に使用できる。
【０３９７】
実施例４１：
【０３９８】
ゴムローラの製造加工工程は以下のとおりである。
【０３９９】
（１）混練：実施例１８に記載のゴム組成物を用い、密閉式混練機の温度を９０℃、回転子の回転数を４０ｒｐｍに設定し、分岐ポリエチレンＰＥＲ−６  １００部を添加して９０秒間予備加圧して混練し、次いで酸化亜鉛５部およびステアリン酸１部を添加して１分間混練した。カーボンブラックＮ３３０  ６５部およびパラフィン油ＳＵＮＰＡＲ２２８０  ４５部を添加して３分間混練した。最後に、架橋剤であるジクミルパーオキサイド（ＤＣＰ）３部および架橋助剤であるエチレングリコールジメタクリレート２部を添加して、２分間混練した後にゴムを排出させた。混練ゴムをオープンロールで薄通ししてシート出しした後、２４時間放置した。
【０４００】
（２）巻付とゴム被覆：混練ゴムをスクリュー押出機に投入し、プロセスに必要な厚さおよび幅のゴムシートを押出し、ゴムシートが均一になった後、回転ラッピング機を始動させ、ゴムシートを用意しておく金属ロールコアに巻き付けた。ゴム被覆された片側の厚さが所定の厚さに達するまで層ごとに巻き付けてゴム被覆し、次にゴムの表面に２〜３層のナイロン水布を巻き付け、ゴム被覆済みのゴムローラを得た。
【０４０１】
（３）加硫缶による加硫：ゴム被覆済みのゴムローラを加硫缶に送り、扉を閉めた後、加硫缶に蒸気を導入して加硫し、蒸気の導入と同時に、圧縮空気弁を開き、缶内の圧力が０．５時間で４．５〜５気圧になるように圧縮空気を導入した。加硫の手順は、以下のとおりである。最初に７０〜８０℃に加熱し、２時間保温し、次に１００〜１１０℃に加熱し、０．５時間保温し、次に１２０〜１３０℃に加熱し、０．５時間保温し、そして１３５〜１４０℃に加熱し、８〜１０時間保温した。加硫が終了し、排気バルブを開き、圧力を低下させ、圧力計の指針がゼロを示すと、安全ピンを開き、ピンホールから蒸気が排出されて流れると、加硫缶を半分開きし、温度を下げ、缶内の温度が６０℃よりも低い又は室温に相当する温度になると、ゴムローラを引き出した。
【０４０２】
（４）加硫済みのゴムローラを旋盤で粗加工した後、グラインダーで仕上げ加工し、検査し、最終製品を得た。
【０４０３】
実施例４２：
【０４０４】
本発明により提供されるゴム組成物を緩衝層に用いる高温耐性Ｖリブドベルトの製造加工工程は以下のとおりである。
【０４０５】
１、混練：
【０４０６】
（１）圧縮層のゴム混合物の混練：密閉式混練機の温度を９０℃、回転子の回転数を５０ｒｐｍに設定し、分岐ポリエチレンＰＥＲ−５  １００部を添加して９０秒間予備加圧して混練し、次いで酸化亜鉛６部、ステアリン酸１部、老化防止剤ＲＤ  ２部を添加して１分間混練した後、ゴム混合物にカーボンブラックＮ３３０  ４５部、パラフィン油ＳＵＮＰＡＲ２２８０  ５部およびクマロン樹脂５部を添加して３分間混練した。その後、長さ１ｍｍのナイロン短繊維６０部を添加して２分間混練した。最後に、架橋剤であるジクミルパーオキサイド（ＤＣＰ）４部、架橋助剤であるトリアリルイソシアヌレート（ＴＡＩＣ）１．５部を添加して、２分間混練した後にゴムを排出させた。混練ゴムをロール温度８０℃のオープンロールで薄通しして、ロールギャップ０．５ｍｍで７回薄通しして、短繊維を十分に配向させ、ロールギャップを大きくし、厚さが２．５ｍｍ程度のシートを得て、シートとして取り出して、２０時間放置した。
【０４０７】
（２）緩衝層のゴム混合物の混練：密閉式混練機の温度を９０℃、回転子の回転数を４０ｒｐｍに設定し、分岐ポリエチレンＰＥＲ−５  １００部を添加して９０秒間予備加圧して混練し、次いで酸化亜鉛６部、老化防止剤ＲＤ  ２部およびステアリン酸１部を添加して１分間混練した。カーボンブラックＮ３３０  ５５部、パラフィン油ＳＵＮＰＡＲ２２８０  ５部およびクマロン樹脂５部を添加して３分間混練した。最後に、架橋剤であるジクミルパーオキサイド（ＤＣＰ）４部、架橋助剤であるトリアリルイソシアヌレート（ＴＡＩＣ）１．５部、架橋助剤であるメタクリル酸亜鉛１０部および架橋助剤である硫黄０．３部を添加して、２分間混練した後にゴムを排出させた。
【０４０８】
２、成形：リバース成形法を採用し、まず、ブランク型を成形機に吊り上げ、金型を掃除し、少量のダスティング剤を塗布してから揮発させた後、Ｖリブドベルトの上布をブランク型に包んで貼り付け、次に緩衝層ゴムを包んで貼り付け、ロープの張力を校正し、高強度層を平らかに巻き付けた後、緩衝ゴムを包んで貼り付け、最後に、リッブゴムを成形工程に必要な外周長になるまで包んで貼り付けてベルトブランクを得た。
【０４０９】
３、加硫：ベルトブランクを加硫部に送り加硫を行い、加硫温度１６０℃、内圧０．４５〜０．５５ＭＰａ、外圧１．０〜１．２ＭＰａ、加硫時間３０分間とした。
【０４１０】
４、後処理：加硫が完了した後、冷却して離型し、ベルト筒を切断工程に送り、所望の幅に応じて切断した。裏面を研磨し、リッブを研磨し、トリミングしてから検査を経て、最終製品を得た。
【０４１１】
実施例４３：
【０４１２】
ワイパーの製造加工工程は以下のとおりである。
【０４１３】
（１）混練：実施例２５に記載のゴム組成物を用い、密閉式混練機の温度を９０℃、回転子の回転数を４０ｒｐｍに設定し、分岐ポリエチレンＰＥＲ−５  １００部を添加して９０秒間予備加圧して混練し、次いで酸化亜鉛５部およびステアリン酸１部を添加して１分間混練した。カーボンブラックＮ３３０  ６５部およびパラフィン油ＳＵＮＰＡＲ２２８０  ４５部を添加して３分間混練した。最後に、架橋剤であるジクミルパーオキサイド（ＤＣＰ）３部および架橋助剤であるエチレングリコールジメタクリレート２部を添加して、２分間混練した後にゴムを排出させた。混練ゴムをオープンロールで薄通ししてシート出しした後、２４時間放置した。
【０４１４】
（２）混練ゴムをキャビティに注入し、１６０℃で２５分間加硫して成形した。
【０４１５】
（３）加硫された製品を表面処理し、検査して最終製品を得た。
【０４１６】
実施例４４：
【０４１７】
シールリングの加工工程は以下のとおりである。
【０４１８】
（１）混練：実施例２６に記載のゴム組成物を用い、密閉式混練機の温度を９０℃、回転子の回転数を４０ｒｐｍに設定し、分岐ポリエチレンＰＥＲ−４  １００部を添加して９０秒間予備加圧して混練し、次いで酸化亜鉛５部およびステアリン酸１部を添加して１分間混練した。カーボンブラックＮ５５０  ５０部およびポリエチレンワックス５部を添加して３分間混練した。最後に、架橋剤であるジクミルパーオキサイド（ＤＣＰ）３．５部、架橋助剤であるトリアリルイソシアヌレート（ＴＡＩＣ）１部を添加して、２分間混練後にゴムを排出させた。オープンロールで薄通ししてシートとして取り出し、物性を検出し、ゴム混合物を再練りしてから、押出法により中間製品を得た。
【０４１９】
（２）加硫：温度１６０℃、加硫時間２０分間とする一段階モールドプレス加硫を行い、そして、温度１５０℃、時間１時間とする二段階オーブン加硫を行った。
【０４２０】
（３）トリミングして、検査を行い、最終製品を得た。
【０４２１】
実施例４５：
【０４２２】
防水コイルの加工工程は以下のとおりである。
【０４２３】
（１）混練：実施例２７に記載のゴム組成物を用い、密閉式混練機の温度を９０℃、回転子の回転数を４０ｒｐｍに設定し、分岐ポリエチレンＰＥＲ−５  １００部を添加して９０秒間予備加圧して混練し、次いで酸化亜鉛５部およびステアリン酸１部を添加して１分間混練した。カーボンブラックＮ３３０  ７０部、カーボンブラックＮ５５０  ３０部、パラフィン油ＳＵＮＰＡＲ２２８０  ４０部およびクマロン樹脂５部を添加して３分間混練した。最後に、架橋剤であるジクミルパーオキサイド（ＤＣＰ）４部、架橋助剤であるトリアリルイソシアヌレート（ＴＡＩＣ）１部および架橋助剤である硫黄０．３部を添加して、２分間混練した後にゴムを排出させた。ブロック状ゴム混合物をオープンロールに送り混練を行い、ロール温度を８５〜９５℃、ロールギャップを１ｍｍ未満に制御し、ゴム混合物の表面が滑らかで均一になって光沢があるようになるまで４回以上薄通しした。その後、前の工程に戻ってさらに混練し、４回以上薄通ししてから、ロールギャップを８ｍｍ以下に調整し、３回混練し、均一に混合された厚さ８ｍｍ以下のゴム混合物を得た後、５０℃以下に冷却してシート出しして、積み上げた。
【０４２４】
（２）熱入れ：ゴム混合物シートが滑らかで均一になり、最初ロール状に形成されるまで、均一に混合されたゴム混合物をオープンロールで熱入れし、ロール温度を８５〜９５℃、ロールギャップを６ｍｍ以下に制御した。
【０４２５】
（３）カレンダー加工：熱入れを経て最初ロール状に形成されたゴム混合物シートをカレンダーに入れ、最終製品の厚さの要求に応じてロールギャップを調整してカレンダー加工して、最終製品の厚さ仕様の要求を満たす中間製品であるコイルを得た。
【０４２６】
（４）巻上：最終製品であるコイルの仕様長さの要求に応じて、仕切りライナー層を設け、そして中間製品であるコイルをロール状に巻き取った。
【０４２７】
（５）加硫：ロール状にまとめられるコイルを加硫処理のために窒素充填加硫釜に入れ、加硫釜の温度を１５５〜１６５℃、圧力を２０〜２５ＭＰａに制御し、加硫を２５〜３０分間行った。
【０４２８】
（６）巻戻：加硫されたコイルを再度開き、仕切りライナー層を取り出した後、巻き戻して製品に包装した。
【０４２９】
実施例４６：
【０４３０】
エンジン冷却システムのラジエータ用プレート型ゴム製シールストリップは、モールドプレス加硫と段階加硫を用いたものであり、以下の工程を含む。
【０４３１】
（１）ゴム混練：密閉式混練機の温度を８０℃、回転子の回転数を４０ｒｐｍに設定し、分岐ポリエチレンＰＥＲ−５  １００部を添加して９０秒間予備加圧して混練し、次いで酸化亜鉛５部、ステアリン酸１部、老化防止剤ＲＤ  １部および脂肪酸誘導体混合物ＷＢ４２  ２部を添加して１分間混練した。カーボンブラックＮ５５０  ６０部、パラフィン油ＳＵＮＰＡＲ２２８０  ２５部を添加して３分間混練した。最後に、架橋剤であるビス（ｔｅｒｔ−ブチルパーオキシジイソプロピル）ベンゼン（ＢＩＰＢ）４部、架橋助剤であるトリアリルイソシアヌレート（ＴＡＩＣ）１部および架橋助剤である硫黄０．３部を添加して、２分間混練した後にゴムを排出させた。放置して検出を行った。
【０４３２】
（２）検出に合格した混練ゴムを押出機で押出成形し、裁断してから加硫装置の金型に入れ、加硫圧力１５ＭＰａ、加硫温度１８０℃、加硫時間２．５分間とした。
【０４３３】
（３）加硫処理を経た製品をトリミングした。
【０４３４】
（４）トリミングされた製品を高温で二段階加硫した。温度１７０℃、時間３０分間とした。
【０４３５】
（５）製品を検査し、合格した後入庫した。
【０４３６】
実施例４７：
【０４３７】
インナーチューブの製造工程は以下のとおりである。
【０４３８】
（１）ゴム混練：密閉式混練機の温度を１００℃、回転子の回転数を５０ｒｐｍに設定し、分岐ポリエチレンＰＥＲ−５  １００部を添加して９０秒間予備加圧混練した。酸化亜鉛５部、ステアリン酸１部およびクマロン樹脂３部を添加して２分間混練した後、カーボンブラックＮ６６０  ６０部およびパラフィン油ＳＵＮＰＡＲ２２８０  ２０部を添加して３分間混練した。最後に、架橋剤であるジクミルパーオキサイド（ＤＣＰ）４部および架橋助剤であるＮ，Ｎ’−ｍ−フェニレンビスマレイミド（ＨＶＡ−２）２部を添加して、２分間混練した後にゴムを排出させた。ゴムを濾過した後混練ゴムをオープンロールで可塑化して薄通しし、２０時間放置した。
【０４３９】
（２）押出：押出機の温度を８５℃、ダイの温度を１１５℃とし、コンベアベルトの速度を押出速度と一致させた。エアバルブを取り付けた。
【０４４０】
（３）接合：スプライサーにより接合した後放置した。
【０４４１】
（４）空気充填・仕上げおよび加硫：まず、７０％まで空気を充填し、１５秒間停止した。次に、仕上げ寸法になるまで第２回の空気充填を行った。加硫温度１８０℃、蒸気圧０．９ＭＰａ、加硫時間８分間とした。加硫が完了した後、取り出して冷却した。
【０４４２】
（５）検査してトリミングすることで、インナーチューブの最終製品を得た。
【０４４３】
実施例４８：
【０４４４】
橋用プレート型ゴムサポーターは、ゴム組成物中のゴムマトリックスが分岐ポリエチレンＰＥＲ−１２１００部であり、他の成分および加工工程は実施形態３０と同様であった。
【０４４５】
使用されるゴム組成物の混練ゴムをモールドプレス加硫することで試験サンプルを作製し、試験性能は以下のとおりであった。
【０４４６】
硬さ：６５、引張強さ：２７．３ＭＰａ、切断時伸び：４４２％、圧縮永久歪み（７０℃×２２時間）：８％。
【０４４７】
実施例４９：
【０４４８】
車両用衝撃吸収ベアリングは、ゴム組成物中のゴムマトリックスが分岐ポリエチレンＰＥＲ−１０  ７０部および分岐ポリエチレンＰＥＲ−１２  ３０部であり、他の成分および加工工程は実施例４０と同様であった。
【０４４９】
使用されるゴム組成物の混練ゴムをモールドプレス加硫することで試験サンプルを作製し、試験性能は以下のとおりであった。
【０４５０】
硬さ：６３、引張強さ：２７．５ＭＰａ、切断時伸び：３８２％、圧縮永久歪み（７０℃×２２時間）：９％。
【０４５１】
実施例５０：
【０４５２】
ゴム製軌道パッドは、ゴム組成物中のゴムマトリックスが分岐ポリエチレンＰＥＲ−１１１００部であり、他の成分および加工工程は実施例３６と同様であった。
【０４５３】
使用されるゴム組成物の混練ゴムをモールドプレス加硫することで試験サンプルを作製し、試験性能は以下のとおりであった。
【０４５４】
硬さ：７５、引張強さ：２６．８ＭＰａ、切断時伸び：３４７％、圧縮永久歪み（７０℃×２２時間）：９％。
【０４５５】
以上、比較によって、本発明のゴム組成物は、従来技術におけるＥＰＲをマトリックスとするゴム組成物に比べて、総合的な物理的性能においてより優れており、低コストで老化防止ゴム製品の使用効果を著しく最適化し、老化防止ゴム製品の用途範囲を広げることができることが分かる。
【国際調査報告】
2020506282.tif 000008
2020506282.tif 000009
2020506282.tif 000010
2020506282.tif 000011